(57)【要約】  適当な条件に曝すことにより硬化する１以上の反応性成分を含む硬化性組成物であって、ａ）少なくとも１つの芳香族ニトロソまたは少なくとも１つの芳香族ニトロソ前駆体化合物またはそれらの組み合わせ；およびｂ）少なくとも１つの非ハロゲン化ヒドロキシ基含有樹脂を少なくとも１つの架橋剤と共に含む皮膜形成剤成分；およびｃ）任意に溶媒を含む硬化性組成物が提供される。【特許請求の範囲】
【請求項１】
ａ）適当な条件に曝すことによって硬化する１以上の反応性成分、および
ｂ）硬化過程の間に硫黄のための放出剤として働く硫黄含浸粒子状固体；および 
ｃ）必要に応じて溶媒
を含んでなる硬化性組成物。
【請求項２】
前記硫黄含浸粒子状固体は、硫黄含浸粘土、硫黄含浸ケイ酸塩、硫黄含浸アルミン酸塩、硫黄含浸木炭、硫黄含浸カーボンブラックおよびこれらの組み合わせからなる群から選択される、請求項１に記載の硬化性組成物。
【請求項３】
硫黄含浸粒子状固体は硫黄含浸木炭である、請求項１または２に記載の硬化性組成物。
【請求項４】
前記粒子状固体の硫黄含有量は、前記硫黄含浸粒子状固体の全重量の約０．５〜約２０％ｗｔ／ｗｔの範囲である、請求項１〜３のいずれか記載の硬化性組成物。 
【請求項５】
前記硫黄含浸粒子状固体は、前記硬化性組成物の全重量の約０．５〜約１０％ｗｔ／ｗｔの範囲で硬化性組成物中に存在する、請求項１〜４のいずれかに記載の硬化性組成物。
【請求項６】
前記硫黄含浸粒子状固体は、ＡＳＴＭ法Ｄ６５５６−１０により決定された７００ｍ２／ｇおよび１０００ｍ２／ｇのＢＥＴ表面積を有する、請求項１〜５のいずれかに記載の硬化性組成物。
【請求項７】
ハロゲン化ポリオレフィンおよびハロスルホン化ポリオレフィンからなる群から選択される少なくとも１つの皮膜形成剤および少なくとも１つの架橋剤と共に少なくとも１つの非ハロゲン化ヒドロキシ基含有樹脂を含む皮膜形成成分をさらに含む、請求項１〜６のいずれかに記載の硬化性組成物。
【請求項８】
ａ）少なくとも１つの芳香族ニトロソ化合物または少なくとも１つの芳香族ニトロソ前駆体化合物またはそれらの組み合わせ；または
ｉ．少なくとも１つのアルコキシシラン部分；および
ｉｉ．芳香族ニトロソまたは芳香族ニトロソ前駆体およびそれらの組み合わせから選択される少なくとも１つの部分
を含む化合物の少なくとも１つ
をさらに含む、請求項１〜７のいずれかに記載の硬化性組成物。 
【請求項９】
前記芳香族ニトロソ化合物は、ｍ−ジニトロソベンゼン、ｐ−ジニトロソベンゼン、ｍ−ジニトロソナフタレン、ｐ−ジニトロソナフタレン、２，５−ジニトロソ−ｐ−シメン、２−メチル−１，４−ジニトロソベンゼン、２−メチル−５−クロロ−１，４−ジニトロソベンゼン、２−フルオロ−１，４−ジニトロソベンゼン、２−メトキシ−１，３−ジニトロソベンゼン、５−クロロ−１，３−ジニトロソベンゼン、２−ベンジル−１，４−ジニトロソベンゼン、２−シクロヘキシル−１，４−ジニトロソベンゼン、およびそれらの組み合わせからなる群から選択される、請求項８に記載の硬化性組成物。
【請求項１０】
前記芳香族ニトロソ化合物はカプセル化されている、請求項８または９に記載の硬化性組成物。
【請求項１１】
一般構造：
【化１】
2015534592.tif 000072
〔式中、ａは１〜３であり、ｂは０〜２であり、但しａ＋ｂ＝３であり； 
各Ｒ１は独立して、Ｈ、Ｃ１−Ｃ２４アルキルおよびＣ３−Ｃ２４アシルからなる群から選択され、好ましくはＣ１−Ｃ４アルキルであり、ａ≧１の場合少なくとも１つのＲ１は水素ではなく；および
各Ｒ２は独立して、Ｃ１−Ｃ２４アルキルおよびＣ３−Ｃ２４アシルからなる群から選択され、好ましくはＣ１−Ｃ４アルキルである〕
で示されるアルコキシシラン部分をさらに含む、請求項７に記載の硬化性組成物。
【請求項１２】
アルコキシシラン部分は、一般構造：
【化２】
2015534592.tif 000073
〔式中、ｎは１〜２０であり；ａは１〜３であり、ｂは０〜２であり、但しａ＋ｂ＝３であり；  
各Ｒ１は独立して、Ｈ、Ｃ１−Ｃ２４アルキルおよびＣ３−Ｃ２４アシルからなる群から選択され、好ましくはＣ１−Ｃ４アルキルであり、ａ≧１の場合少なくとも１つのＲ１は水素ではなく；および  
各Ｒ２は独立して、Ｃ１−Ｃ２４アルキルおよびＣ３−Ｃ２４アシルからなる群から選択され、好ましくはＣ１−Ｃ４アルキルであり；ＸはＯまたはＳであり；ＹはＯ、ＳまたはＮ（Ｒ３）であり；およびＲ３はニトロソベンゼン、キノンオキシムまたはキノンジオキシムである〕
で示される、請求項１１に記載の硬化性組成物。
【請求項１３】
（ｉ）少なくとも１つのホスホン酸塩部分；または
（ｉｉ）少なくとも１つのホスフィン酸塩部分；および  
（ｉｉｉ）芳香族ニトロソまたは芳香族ニトロソ前駆体およびそれらの組み合わせから選択される少なくとも１つの部分
を含む化合物をさらに含む、請求項１〜１２のいずれかに記載の硬化性組成物。
【請求項１４】
前記化合物は、
【化３】
2015534592.tif 000074
〔式中、ｕは０〜２０であり；
Ａは、直接結合、Ｏ、またはＳであり；
Ｒ４は、Ｈ、Ｃ１−Ｃ２４アルキル、およびＣ３−Ｃ２４アシルからなる群から選択され、好ましくはＣ１−Ｃ４アルキルであり；
Ｒ５は、Ｃ１−Ｃ２４アルキル、およびＣ１−Ｃ２４アルコキシルおよびＣ３−Ｃ２４アシルからなる群から選択され；および 
Ｒ６は、ニトロソベンゼン、キノンオキシムまたはキノンジオキシムを含む部分である〕
で示される、請求項１３に記載の組成物。
【請求項１５】
（ａ）少なくとも１つの銅化合物；および 
（ｂ）少なくとも１つの芳香族ニトロソ前駆体
をさらに含む、請求項１〜１２のいずれかに記載の硬化性組成物。
【請求項１６】
芳香族ニトロソ前駆体は、ニトロソベンゼン前駆体であるか、または芳香族オキシムまたは芳香族ジオキシムまたはそれらの組み合わせを含む、請求項８〜１５のいずれかに記載の硬化性組成物。
【請求項１７】
前記芳香族ニトロソ前駆体はカプセル化されている、請求項８〜１６のいずれかに記載の組成物。
【請求項１８】
前記銅化合物が、Ｃｕ（Ｉ）化合物、Ｃｕ（ＩＩ）化合物、およびＣｕ（Ｉ）またはＣｕ（ＩＩ）化合物へインサイチュで酸化することができるＣｕ（０）化合物およびそれらの組み合わせからなる群から選択される、請求項１５〜１７のいずれかに記載の硬化性組成物。
【請求項１９】
必要に応じてカプセル化された接着促進剤、例えばシランなどをさらに含む、請求項１〜１８のいずれかに記載の硬化性組成物。
【請求項２０】
ｄ）少なくとも１つのハロゲン化ポリオレフィンまたは少なくとも１つの架橋剤と共に少なくとも１つの非ハロゲン化ヒドロキシ基含有樹脂を含む皮膜形成剤成分；
ｅ）少なくとも１つの末端アルコキシシラン基を有する少なくとも１つのエポキシシラン；
ｆ）少なくとも１つのビス−シラン
をさらに含む、請求項１〜１２のいずれかに記載の硬化性組成物。
【請求項２１】
前記エポキシシランは、１分子当たり少なくとも１つの単一エポキシ基および単一末端アルコキシシラン基を含む、請求項２０に記載の硬化性組成物。 
【請求項２２】
前記ビス−シランは、
【化４】
2015534592.tif 000075
〔式中、ｐは０〜３であり、ｑは０〜３であり、Ｂは１〜２４個の炭素原子およびＮ，ＳまたはＯから選択される少なくとも１つのハロゲン原子を含む二価の結合基を表し、各Ｒ４および各Ｒ６は独立して、水素、ハロゲン、Ｃ１−２４アルキル、Ｃ２−２４アルケニル、Ｃ１−２４アルコキシルまたはＣ３−２４アシルから選択され、および各Ｒ５および各Ｒ７は独立して、Ｃ１−２４アルキルまたはＣ３−２４アシルから選択される〕 
で表される、請求項２０または２１に記載の組成物。
【請求項２３】
溶媒は、溶媒の全重量を基準として少なくとも０．１重量％の水を含む、請求項１〜２２のいずれかに記載の組成物。
【請求項２４】
材料を基材へ接着する方法であって、以下の工程：
ａ）請求項１〜２３のいずれかに規定の硬化性組成物を供給する工程；
ｂ）接着する材料を未硬化形態で供給する工程；および 
ｃ）前記組成物および接着する材料を同時に硬化して、該材料を基材へ接着する工程
を含む、方法。
【請求項２５】
前記接着する材料を硬化してエラストマー、例えばゴム等を形成する、請求項２４に記載の方法。
【請求項２６】
第１基材を第２基材に接着する方法であって、以下の工程：
ａ）請求項１〜２３のいずれかに規定の硬化性組成物を供給する工程；
ｂ）該硬化性組成物を該第１基材の表面の少なくとも一部に適用する工程；および
ｃ）前記第１基材の表面と硬化組成物を必要に応じて適用した該第２基材の表面とを十分な熱および圧力の条件下で接触して、２つの基材の間で硬化接着を生じさせる工程
を含む、方法。
【請求項２７】
前記第１基材は、前記第２基材へ接着する前に、加硫または架橋されたエラストマーである、請求項２６に記載の方法。 
【請求項２８】
前記第１基材はゴムであり、および前記第２基材は金属表面である、請求項２６または２７に記載の方法。 
【請求項２９】
前記ゴムは、前記金属表面へ接着すると同時に加硫または架橋される、請求項２８に記載の方法。
【請求項３０】
エラストマー材料を架橋する方法であって、以下の工程：
ａ）少なくとも１つの硫黄含浸粒子状固体を未硬化形態で供給する工程；
ｂ）該組成物と少なくとも１つのエラストマー材料とを混合して、硬化性混合物を形成する工程；および 
ｃ）該硬化性混合物を十分な熱および圧力の条件に曝してエラストマー材料を架橋する工程
を含む、方法。 
【請求項３１】
前記エラストマー材料はゴムである、請求項３０に記載の方法。
【請求項３２】
未硬化組成物は、
（ｉ）少なくとも１つの芳香族ニトロソ化合物または少なくとも１つの芳香族ニトロソ前駆体化合物またはそれらの組み合わせ；および
（ｉｉ）少なくとも１つの非ハロゲン化ヒドロキシ基含有樹脂を少なくとも１つの架橋剤と共に含む皮膜形成剤成分
の少なくとも１つをさらに含む、請求項３０または３１に記載の方法。
【請求項３３】
前記硬化性組成物または硬化性混合物は、約５０℃より高い温度において熱へ、および必要に応じて１バールより大きい圧力へ曝される、請求項２６または３２のいずれかに記載の方法。
【請求項３４】
請求項１〜２３のいずれかに記載の硬化性組成物の硬化生成物により共に接着する少なくとも２つの基材を含む、物品または部品。
【請求項３５】
請求項１〜２３のいずれかに記載の硬化性組成物の、第１基材を第２基材へ接着するための使用であって、一つの基材は、エラストマー材料、金属、ガラスまたは他のヒドロキシル化基材である、使用。
【請求項３６】
硬化性組成物の製造における硫黄のための放出剤としての硫黄含浸粒子状固体の使用。
【請求項３７】
硬化性組成物の製造における硫黄のための放出剤としての請求項１〜２３のいずれかに記載の硫黄含浸粒子状固体を含む硬化性組成物の使用。
【請求項３８】
硬化性組成物は、基材、例えばエラストマー、金属、ガラスまたは他のヒドロキシル化基材へのエラストマー材料の接着のための組成物である、請求項３５〜３７のいずれかに記載の使用。
【請求項３９】
前記硬化性組成物を加硫方法の間に硬化する、請求項３５〜３８のいずれかに記載の使用。
【請求項４０】
硫黄含浸粒子状固体または硫黄含浸粒子状固体を含む硬化性組成物のエラストマー材料用架橋剤としての使用。
【請求項４１】
請求項１〜２３のいずれかに記載の硬化性組成物の硬化生成物。
【発明の詳細な説明】
【技術分野】
【０００１】
本発明は、向上した接着性組成物を提供する。詳細には、本発明は、加硫方法において、または優れた接着耐久性および耐性が要求される例えば金属、ガラスまたは他のヒドロキシル化基材等の基材へのポリマーの接着において有用な改良接着性組成物、および特にエラストマー−基材接着性組成物を提供する。
【背景技術】
【０００２】
強化複合材料は、軽量であるが厳しい荷重および作業条件に耐えるのに十分な強度を必要とする高性能製品の製造において重要な役割を果たす。一般的な強化材料としては、木、ガラス、金属、石英および炭素繊維が挙げられる。これらのタイプの基材で強化された複合材料は、例えば航空宇宙用構成部品およびレーシングカー車体等の多くの構造材料の製造において実用性が見出され得る。
【０００３】
ポリマーと金属との接着、および特にゴムと金属との接着は、長年行われている。ポリマーまたはゴムと金属との接着を達成する配合物に対して多くの用途がある。ゴム−金属接着は幅広く用いられ、金属の構造強度とゴムのゴム状弾性とが組み合わさるように、異なった金属を天然または合成ゴムへ接着する。  
【０００４】
そのような構成部品は、極めて小さな規模、例えばＰＣ構成部品において、または極めて大きな規模、例えば橋および建築物等の建造物において利用できる。従って、金属およびポリマー、例えばゴム等は、衝撃吸収用途、例えばベアリング、ホイール、ショックアブソーバー、可動アーム等のために、互いに接着される場合が多い。ゴム−金属接着を利用することにより、騒音減少もまた達成し得る。共に接着された金属およびゴムを含む任意の構成部品により、とてつもなく大きい力を経験できることが認められる。したがって、金属またはゴムが互い分離すること無く、著しい力、例えば衝撃を含む圧縮圧力または広範囲に及ぶ圧力等に耐えることができる金属−ゴム接着を提供することが望ましい。タイヤ用の内部ワイヤー強化材がタイヤのゴムに接着されるタイヤ製造を含む多くの他のゴム−金属接着の用途がある。先行技術の組成物を以下に記載する。
【０００５】
ガラス繊維強化複合材料は、マトリックス中に埋め込まれた高強度ガラス繊維から構成される。例えばガラス繊維強化コンクリートは、セメント系マトリックス中に埋め込まれたガラス繊維を含み、建築物および他の構造的な大形建造物において有用性を見出し得る。同様に、ガラス強化プラスチックは、プラスチック材料中に埋め込まれたガラス繊維を含む。ガラス強化プラスチックは、高強度特性と組み合わせて軽量材料を提供する非常に用途の広い材料である。ガラス強化プラスチックは、構造工学から電気通信工学までの多くの異なった分野において有用性を見出す。
【０００６】
エラストマー−ガラス接着は、ガラスの構造強度をエラストマー／ゴムのゴム状弾性と組み合わせることができる魅力的な手段を提供する。例えばガラス繊維等の強化繊維は、例えばゴムベルト、タイヤおよびホース等におけるゴム物品のための強化材料として使用されている。特に、ガラス繊維は自動車のタイミングベルトを強化するために用いられており、慣性の損失無くクランクシャフトからオーバーヘッドカムシャフトへの力の同期の伝達が必要である。    
【０００７】
従来、そのようなガラスコード複合材料は、特殊なコーティング、例えばレソルシノールホルムアルデヒドラテックス（「ＲＦＬ」）配合物等でガラス糸の個々のフィラメントをコーティングすることにより製造される。従って、従来のゴム−金属接着の製品は、加硫工程によって、ＲＦＬラテックスをゴムへ接着するのに用いられている。
【０００８】
従来のゴム−金属接着の技術は２工程系を取り入れており、第１工程において下塗剤が適用され、その後、第２工程において改良硬化性の、例えば接着剤組成物が塗布される。通常、プライマーは、塩化ゴムおよび反応性基を含むフェノール樹脂の溶液または懸濁液、および例えば二酸化チタン、酸化亜鉛、カーボンブラック等の顔料からなる。  
【０００９】
改良硬化性組成物は通常、広範なゴム材料および架橋剤からなる。これらの例としては、限定されないが、塩化ゴムおよび臭化塩素化ゴム、架橋剤としての芳香族ニトロソベンゼン化合物およびビスマレイミド、溶媒としてのキシレン、ペルクロロエチレンおよびエチルベンゼン、およびまたいくつかの鉛塩または亜鉛塩が挙げられる。改良硬化性組成物の被膜は概して、下塗りされた金属とゴムとの間の結合体である。ゴム−金属接着技術において用いられている他の架橋剤は、芳香族ニトロソ化合物、例えばｐ−ジニトロソベンゼン等である。    
【００１０】
ゴム−金属接着のための多くの配合物が存在する。例えば、シランは腐蝕抑制剤およびゴム−金属接着の接着促進剤として使用されている。米国特許出願公開第２００９／０１８１２４８号は、ゴム−金属の接着性組成物に用いる十分に加水分解されたシラン溶液、例えばビス（トリメトキシプロピル）アミンおよびビス（トリエトキシプロピル）テトラスルフィドを開示する。アミノシランおよびスルフィドシランはそれぞれ１：３の割合でエタノール／水溶液中に配合されている。
【００１１】
Ｌｏｒｄ社についての国際公開第２００４／０７８８６７号は、アルコキシシラン／ウレタン付加物および塩素化ポリマーを含む熱可塑性エラストマーを接着するように設計された単一コート溶媒系改良硬化性組成物を記載する。合成および配合の方法は、この特許文献中に記載されている。Ｌｏｒｄ社についての米国特許第４０３１１２０号は、ポリイソシアネートおよび芳香族ニトロソ化合物と組み合わせて、イソシアネート官能性オルガノシランを含む組成物を記載している。得られる系は、金属または他の基材へ様々なエラストマー材料を接着するためのワンコートの改良硬化性組成物として記載されている。
【００１２】
カナダ国特許第１０８７７７４号は、複合ゴム材料の製造に用いる組成物を記載する。該組成物は、加硫可能なポリマー、別々の芳香族ニトロソ化合物および別々の有機ホスホン酸（およびそれらの部分的なエステル）を含む一液型組成物を開示する。問題なことに、有毒なニトロソベンゼン成分が該組成物内に自由に配合されている。  
【００１３】
概して、圧縮成形、トランスファー成形、射出成形、およびオートクレーブ加熱のような加硫工程の間に、例えば蒸気または温風を用いて、接着が達成されることが望ましい。例えば、半固体のゴムは金型内へ射出することができる。半固体のゴムはその後に架橋されて完全に硬化したゴムになり、同時に基材との接着が形成される。
【００１４】
硬化系のある一定の要求性能が望まれている。これらは、加工の容易性、安定性（例えば沈殿の回避）、適用の容易性、早い乾燥（汚損なく取り扱いが可能）、良好な湿潤性、および良好な硬化強度を含む。硬化は、用いられるエラストマー（ゴム）の種類とは関係なく達成されるべきであり、基材の種類ともまた関係なく得られるべきである。いくつかのゴムは混合物であることは認識され、結果的に良好な硬化がそのような混合物で達成されることが好ましい。適切には、ばらつきのない硬化は、様々なプロセスパラメーターの下で達成される。  
【００１５】
技術の現状に関わらず、様々な基材（例えば金属、ガラス、石英等）へポリマー基材を接着する改良組成物を提供することが望まれており、既知の欠陥のいくつかまたは全てを改善し、および／または既存の技術についての代替手段を提供し、消費者はより多くの選択の可能性を有する。既存の組成物より接着応力への耐性がより高い接着をもたらす広範な改良組成物を提供することが望まれている。とりわけ、特定の用途、例えば高い温度および／または圧力を含む用途、特に湿気が存在し得る用途において長い時間にわたり接着耐性を向上させる組成物が望ましい。したがって、広範な応用における使用に適当であり、向上した接着耐久性を、特に厳しい操作条件を要求する応用について提供する様々な改善された硬化性組成物を提供することが望ましい。
【先行技術文献】
【特許文献】
【００１６】
【特許文献１】米国特許出願公開第２００９／０１８１２４８号明細書
【特許文献２】国際公開第２００４／０７８８６７号パンフレット
【特許文献３】米国特許第４０３１１２０号明細書
【特許文献４】カナダ国特許第１０８７７７４号明細書
【発明の概要】
【発明が解決しようとする課題】
【００１７】
本発明の第１の態様では、硫黄含浸粒子状固体物質を含む改良硬化性組成物を提供する。したがって、本発明は、硫黄含浸粒子状固体物質を含む改良硬化性組成物を提供し、該組成物は、加硫または金属、ガラスあるいは他のヒドロキシル化表面を含み得る種々の基材へのポリマーまたはポリマー材料の接着の方法において向上した接着を形成するために用いることができる。予期し得ないことに、本発明者は、硬化用途または硬化性組成物における硫黄含浸粒子状固体の使用は、適当な条件下で放出される硫黄の有効な源として働き、硬化プロセスに関与することを見出した。さらに意外にも、硫黄含浸粒子状固体の使用は、多くの用途において、例えば過酷な条件、例えば湿気が存在し、および／または高圧または高温等の下で、接着耐久性および耐性を改善する。増加した耐久性および接着耐性は、例えば加硫工程を含む上記の様々な接着プロセスの間に、存在する硬化性組成物に付与することができ、接着の有効性をさらに改良する。
【課題を解決するための手段】
【００１８】
望ましくは、硬化性組成物は、
ａ）適当な条件に曝すことによって硬化する１以上の反応性成分、およびｂ）硬化プロセスの間に硫黄のための放出剤として働く硫黄含浸粒子状固体；およびｃ）任意に溶媒
を含んでなる。
【発明を実施するための形態】
【００１９】
本明細書に用いられる用語「適当な条件に曝すことによって硬化する反応性成分」とは、モノマー、オリゴマー、または天然または合成から作られたポリマー、完全に硬化および／または架橋されていない、例えば、該反応性成分を適当な条件、例えば熱等に曝すことにより、さらに硬化および／または架橋することができる変性または未変性の樹脂を意味する。
【００２０】
好ましい実施形態において、「適当な条件に曝すことによって硬化する反応性成分」とは、架橋性ポリマー成分（例えば、エラストマー材料、例えば未硬化ゴム等）を意味し、熱に曝すことにより硬化し、それにより熱の適用がポリマーの分子量を増加させる効果を有する架橋の増加をもたらす。好ましくは、これらの成分は約５０℃より高い温度で架橋する。  
【００２１】
前記反応性成分は、前記反応性成分の硬化または架橋反応を促進する添加成分と組み合わせて使用することができる。添加成分の例としては、アルコキシシランおよび芳香族ニトロソ化合物または前駆体化合物（これらの成分および組成物の例は国際公開第ＷＯ２０１１／０２９７５２号で開示されており、その内容は参照により本明細書に組み入れられる）が挙げられる。当該技術分野において、そのようなニトロソ構造は、ポリマー基材、例えばエラストマー基材等への望ましい接着の形成を助けると認識される。適当なニトロソシランはまた、本明細書の上記および米国特許出願第１２／０５５９０８号に開示されており、その開示は参照により本明細書に組み入れられる。これらの化合物のための硬化条件は本明細書に記載する。
【００２２】
溶媒は、本明細書に記載の本発明の様々な改良組成物のいずれにも利用されてよい適当なキャリアビヒクルの好ましい例である。キャリアビヒクル、例えば溶媒は環境にやさしいことが望ましい。例えば、溶媒は水性系溶媒であってよい。溶媒は、有機溶媒をさらに含んでよい。望ましくは、有機溶媒は水と混和性である。これはニトロソシランの効率的な溶解および加水分解を可能にする。有機溶媒は、アルコール、カルボン酸、アセトン、アセトニトリルおよびテトラヒドロフランからなる群から選択されてよい。有機溶媒はアルコールであってよい。適当なアルコールとしては、制限はなく、メタノール、エタノール、プロパノールとその異性体、ブタノールとその異性体、およびペンタノールとその異性体が挙げられる。関連のある実施形態において、本発明の改良組成物の溶媒は、０．１〜１００％ｗ／ｗの間で水を含んでよい。本発明の改良組成物の溶媒は、０．５〜５０％ｗ／ｗの間の水を含んでよい。本発明の改良組成物の溶媒は、１〜２０％ｗ／ｗの間で水を含んでよい。適切には、約５％ｗ／ｗの水を含む溶媒がニトロソシランを十分に加水分解するのに適当である。好ましい実施形態において、改良硬化性組成物は、少なくとも０．１％の水を含む溶媒をさらに含んでよい。そのような組成物の例（しかし本発明の硫黄含浸粒子状固体は含まない）は、国際出願第ＷＯ２０１１／０２９７５２号で見出され得るが、その内容は参照により本明細書に組み入れられる。
【００２３】
該固体は、それ自体が固体硫黄または粒子状硫黄材料ではないことが認識される。むしろ、粒子状固体材料が硫黄のためのキャリア材料として働き、硫黄はその中に含浸される。含浸硫黄とは、例えば分散、吸着、捕捉または固定の手段により、硫黄が放出可能なように粒子状固体中に閉じ込められていることを意味することもまた認識されるはずである。固体とは、材料が２２℃の温度で固体であることを意味し、好ましくは５０℃、６０℃、７０℃、８０℃または１００℃である。硫黄は、粒子状固体材料の中に吸着により含浸されていることが好ましい。さらに、含浸とは、硫黄が粒子状固体材料のあらゆる場所に分散されている、すなわち、硫黄の大部分が粒子固体の中（内部）に位置しているが、硫黄の少量は粒子状固体の表面に位置し得ることを意味する。硫黄含浸粒子状固体の表面からの硫黄の放出が潜在的であることを認識することもまた重要である。この潜在性は熱的潜在性であり、硫黄含浸粒子状固体は室温（約２２℃）で十分な量の硫黄を放出しないが、加熱により硫黄が粒子状固体材料から放出されることを意味する。硫黄の放出について、そのような放出を生じる粒子状固体材料の破裂または破損の要求はなく、十分な熱の適用が閉じ込められた硫黄の放出のために必要とされることが認識される。５０℃より高い温度で少量の硫黄が放出さることは認識されるはずである。適切には、６０℃より高い温度で多量の硫黄が放出される。よりさらに適切には、７０℃より高い温度でさらに多量の硫黄が放出される。８０℃より高い温度が、最適量の硫黄の放出をもたらすことが認識される。適切な温度の選択は硫黄の放出の速度が制御されることを可能にする。硫黄は拡散過程により放出され得るが、それによって硫黄は粒子状固体との会合から解放される。代わりに、硫黄は、十分な高温で硫黄が典型的に昇華する蒸発過程により放出され得る。
【００２４】
望ましくは、本発明の組成物に使用される硫黄含浸粒子状固体は、潜在性の硫黄放出性粒子状固体である。典型的には、室温（２２℃）で殆どまたは全く硫黄を放出せず、それにより硫黄放出能力が高温で望ましく増加し、典型的には昇華過程を経由する。粒子状固体は、固体、例えば粒状固体等、例えば粉末等の固体であってよい。粒子状固体は非晶質固体であってよい。  
【００２５】
適切には、使用される粒子状固体の硫黄の含有量は、硫黄含浸粒子状固体の約０．５〜約２０％ｗ／ｗの範囲であり、より好ましくは、硫黄含浸粒子状固体の約１．０〜約１５％ｗ／ｗである。適切には、本発明の様々な改良組成物に使用される硫黄含浸粒子状固体の硫黄の含有量は、約１．５〜１２％ｗ／ｗである。向上した耐久性および接着耐性を与える特に好ましい硫黄の含有量は、硫黄含浸粒子状固体の約１２％ｗ／ｗである。  
【００２６】
適切には、使用される硫黄含浸粒子状固体は、硬化性組成物の（全重量の）約０．５〜約１０％ｗ／ｗの範囲であり、より好ましくは、硬化性組成物の（全重量の）約１〜約５％ｗ／ｗである。適切には、本発明の様々な改良組成物に使用される硫黄含浸粒子状固体は、硬化性組成物の（全重量の）約２．５％ｗ／ｗである。  
【００２７】
本発明の硫黄含浸粒子状固体は、約１〜２００μｍの平均粒子径を有する。適切には、平均粒子径は１０μｍ未満である。本明細書に使用する場合、用語「平均粒子径」とは、５０体積％の粒子が前記値より小さい直径を有する累積体積分布曲線のＤ５０値を意味する。本発明において、平均粒子径またはＤ５０値はレーザー回折法により測定し、好ましくはＭａｌｖｅｒｎ  Ｉｎｓｔｒｕｍｅｎｔｓ社から入手できるＭａｓｔｅｒｓｉｚｅｒ  ２０００を使用する。この技術において、懸濁液またはエマルション中の粒子の大きさは、フランホーファーまたはミー理論のいずれかの適用に基づいて、レーザー光の回折を用いて測定する。本発明において、ミー理論または非球状粒子に対する修正ミー理論を適用し、平均粒子径またはＤ５０値は入射レーザー光に対して０．０２〜１３５度の角度での散乱測定に関連している。
【００２８】
望ましくは、本発明の改良組成物に使用される硫黄含浸粒子状固体は、ＡＳＴＭ法Ｄ６５５６−１０により決定された約５００ｍ２／ｇ〜１２００ｍ２／ｇのＢＥＴ表面積を有し、より適切には約６００ｍ２／ｇ〜１１００ｍ２／ｇ、よりさらに適切には約７００ｍ２／ｇ〜１０００ｍ２／ｇである。特に良好な接着耐久性および接着耐性は、ＡＳＴＭ法Ｄ６５５６−１０により決定された７００ｍ２／ｇおよび１０００ｍ２／ｇのＢＥＴ表面積を有する硫黄含浸粒子状固体で達成し得る。
【００２９】
硫黄含浸粒子状固体の例としては、硫黄含浸粘土、硫黄含浸ケイ酸塩、硫黄含浸アルミン酸塩、硫黄含浸木炭、または例えば硫黄含浸カーボンブラック等の硫黄含浸炭素材料が挙げられる。  
【００３０】
望ましくは、硫黄含浸粒子状固体は硫黄含浸カーボンブラックまたは硫黄含浸木炭である。好ましくは、硫黄含浸粒子状固体は少なくとも１つの硫黄含浸木炭である。
【００３１】
硫黄含浸粒子状固体は、適当な原料、例えば、石炭または生体材料、例えばココナッツの皮等を燃焼することにより形成されてよく、それにより、適切な硫黄の配合量を有する炭素粒子状材料を形成する。
【００３２】
本発明の改良された組成物において、単一グレードの硫黄含浸粒子状固体または少なくとも２グレードの硫黄含浸粒子状固体の混合物（粒子径、硫黄の含有量、表面積について上記したもの）を使用することができることもまた認識される。
【００３３】
本発明の改良組成物への熱の供給は、粒子または特に本発明の改良硬化性組成物からの制御可能な硫黄の放出に役に立つことができる。該組成物は１８０℃に加熱してよく、優れた硬化および硬化割合を与える合理的で費用効率が高いプロセス温度である。適切には、該組成物は１５０〜１９０℃の間の温度に加熱してよい。適切には、該組成物は１００℃より高い温度で硬化してよく、適切には１２０〜２００℃の間である。
【００３４】
接着用途の種類および用いる条件（例えば、より高い温度および圧力はより短い硬化時間を必要とする）に応じて、該組成物は最大５時間まで加熱してよい。適切には、例えば中間の温度および／または圧力を伴う条件下で、該組成物は最大３時間まで加熱してよい。望ましくは、組成物は、３０分までに加熱してよく、例えば、高い温度および／または圧力を使用する。
【００３５】
適切には、組成物は皮膜形成剤をさらに含む。国際特許出願ＰＣＴ／ＥＰ２０１１／０５６８２６に適当な皮膜形成剤は記載される。望ましくは、皮膜形成剤は少なくとも１つのハロゲン化ポリオレフィンである。本発明の改善硬化性組成物に用いるハロゲン化ポリオレフィンは、ポリオレフィンの少なくとも１つの水素原子がハロゲン原子で置換されていることを除いて非置換ポリオレフィンの構造と同じ構造を有する。ハロゲン原子は、フッ素、塩素、臭素、ヨウ素あるいはその混合物であり得る。ハロゲンの量は、いずれの場合にもハロゲン化ポリオレフィンの全重量を基準に好ましくは５〜９５重量％、より好ましくは５５〜９０重量％の範囲であってよい。  
【００３６】
特に良好な接着強度および特に良好な皮膜形成性特性は、ハロゲン化ポリオレフィンの重量平均分子量（Ｍｖ）が好ましくは８００００ｇ／ｍｏｌ〜６０００００ｇ／ｍｏｌ、より好ましくは１０００００ｇ／ｍｏｌ〜５０００００ｇ／ｍｏｌ、特に好ましくは２０００００ｇ／ｍｏｌ〜４０００００ｇ／ｍｏｌの範囲である場合に得ることができる。
【００３７】
本発明では、ゲル透過クロマトグラフィー（「ＧＰＣ」）は、ポリスチレン標準を較正目的に使用しながら、ハロゲン化ポリオレフィンの重量平均分子量Ｍｖを決定し得る。
【００３８】
ハロゲン化ポリオレフィンはホモポリマーあるいは２以上の異なったモノマーのコポリマーであってよい。ハロゲン化ポリオレフィンは、重合形態で一以上のα−オレフィンを含み得るが、好適であるα−オレフィンとしては、Ｃ２−Ｃ２０α−オレフィン、好ましくはＣ２−Ｃ１２α−オレフィン、例えばエチレン、プロピレン、ブチレン、ヘキセン、オクテン、デケン、ドデケン、ペンテン、ヘプテン、ノネン、４−メチル−ペンテン−１，３−メチルペンテン−１，３，５，５−トリメチル−ヘキセン−１および５−エチル−１−ノネンが挙げられる。ハロゲン化ポリオレフィンのクラスとして挙げられるのは、天然ゴムに基づいたポリマー、および合成ゴムに基づいたポリマー、例えばポリイソプレン、ポリブタジエン、ブタジエンと環状共役ジエンの付加物のポリマー、ブタジエンとスチレンのコポリマー、アクリロニトリルとブタジエンのコポリマー、また様々なそのコポリマー等である。
【００３９】
適当なハロゲン化ポリオレフィンとしては、臭素化ポリオレフィン、塩素化ポリオレフィン、および２以上の異なった種類のハロゲン原子、例えば臭素および塩素等を含む混合ハロゲン置換ポリオレフィンが挙げられる。
【００４０】
塩素化ポリオレフィンまたはその誘導体からハロゲン化されたポリオレフィンが選択される場合、本発明の改良硬化性組成物の接着特性および安定性は改善され得る。用語「塩素化ポリオレフィン」は、本発明では、少なくとも１つの水素原子が塩素原子で置換されたオレフィン系ポリマーをいう。
【００４１】
改良硬化性組成物の接着特性をさらに改善するために、少なくとも４０重量％の塩素含量を有する塩素化ポリオレフィンを使用することができ、塩素含量が、塩素化ポリオレフィンの総量に基づいて５５〜９０重量％の範囲であることが好ましく、より好ましくは６０〜８０重量％、特に好ましくは６５〜７５重量％の範囲である。  
【００４２】
ニトリルブタジエンゴム（ＮＢＲ）、水素化ニトリルブタジエンゴム（ＨＮＢＲ）および／またはエチレンアクリルエラストマーなどの極性エラストマー基材を金属基材に接着するために用いた場合に、得られる改良硬化性組成物は特に良好な性能を示すので、本発明の改良硬化性組成物において、前記塩素含量を有する塩素化ポリオレフィンを使用することが有利である。
【００４３】
塩素化ポリオレフィンの重量平均分子量（Ｍｗ）は、８００００ｇ／ｍｏｌ〜６０００００ｇ／ｍｏｌの範囲であり、より好ましくは１０００００ｇ／ｍｏｌ〜５０００００ｇ／ｍｏｌの範囲であり、特に好ましくは２０００００ｇ／ｍｏｌ〜４０００００ｇ／ｍｏｌの範囲であり得る。重量平均分子量は上述したとおり決定される。
【００４４】
適切な塩素化ポリオレフィンとしては、１−ブテン、１−ペンテン、１−ヘキセン、１−ヘプテンまたは１−オクテンなどのさらなるコモノマーを含み得る、プロピレンおよび／またはエチレンの塩素化コポリマーが挙げられる。
【００４５】
塩素化ポリオレフィンの代表的な誘導体としては、無水マレイン酸のような不飽和無水物によりグラフト官能化される、または、１つ以上のエチレン性不飽和モノマー、例えばアクリレート若しくはメタクリレートモノマー、マクロモノマー、ビニル官能性オルガノシランおよび／または液体末端エチレン性ポリジエンポリマーを組み込むことにより変性される、プロピレンおよび／またはエチレン系繰り返し単位を含むポリマーが挙げられる。
【００４６】
特に好ましい実施態様において、塩素化ポリオレフィンは塩素化ポリプロピレンホモポリマーまたは塩素化ポリエチレンホモポリマーである。
【００４７】
塩素化ポリオレフィンは当業者に既知であり、日本製紙（東京、日本）の名称Ｓｕｐｅｒｃｈｌｏｎ；Ｅａｓｔｍａｎ  Ｃｈｅｍｉｃａｌ  Ｃｏｍｐａｎｙ（キングスポート、テネシー州）の名称ＣＰＯ；および東洋化成工業株式会社（大阪、日本）の名称Ｈａｒｄｌｅｎを含む、種々の会社から市販されている。  
【００４８】
本発明の別の実施態様において、ハロゲン化ポリオレフィンはハロスルホネート化ポリオレフィンである。本発明では、用語「ハロスルホネート化ポリオレフィン」は、いくつかの水素原子がハロゲン原子により置換され、他の水素原子が化学式ＳＯ２Ｘ〔式中、Ｘはハロゲン原子である〕を有するスルホニルハライド基により置換されたポリマーを意味する。
【００４９】
本発明の改良組成物における使用のための他の適当な皮膜形成剤としては、この系のために下記に述べられた少なくとも１つの架橋剤と一緒に少なくとも１つの非ハロゲン化ヒドロキシ基含有樹脂を含む皮膜形成剤成分が挙げられる。
【００５０】
本発明の第１の実施態様では、上記硫黄含浸粒子状固体に加えて、改良硬化性組成物は、少なくとも１つのアルコキシシラン化合物、および少なくとも１つの芳香族ニトロソまたは少なくとも１つの芳香族ニトロソ前駆体化合物およびその組み合わせをさらに含み得る。
【００５１】
これらの組成物は特に好ましいが、硫黄含浸粒子状固体および１つの芳香族ニトロソまたは少なくとも１つの芳香族ニトロソ前駆体化合物（および任意に少なくとも１つのアルコキシシラン化合物の混在物）の組合わせは、任意の高い圧力、温度および／または湿気を含む良好な接着耐性および耐久性を生じる改良組成物を提供する。
【００５２】
関連する実施態様では、上記硫黄含浸粒子状固体に加えて、改良硬化性組成物は、
少なくとも１つのアルコキシシラン部分；および  
芳香族ニトロソまたは芳香族ニトロソ前駆体およびそれらの組み合わせから選択される少なくとも１つの部分
を含む少なくとも１つの化合物をさらに含み得る。
【００５３】
これらの組成物もまた、硫黄含浸粒子状固体およびニトロソシランまたはニトロソシラン前駆体の組合わせが、任意の高い圧力、温度および／または湿気を含む良好な接着耐性および耐久性を提供する改良組成物を提供するので好ましい。  
【００５４】
上記硫黄含浸粒子状固体を含む改良硬化性組成物はまた、任意の従来用いられる硬化性成分または成分の混合物、例えばアルコキシシラン、芳香族性ニトロソ化合物あるいは前駆体化合物を含み得る（これらの成分および成分の例（しかし硫黄含浸粒子状固体を含まない）は国際公開ＷＯ２０１１／０２９７５２に開示され、その内容は参照によりここに組み込まれる）。当該技術分野において、そのようなニトロソ構造は、ポリマー基材、例えばエラストマー基材等への望ましい接着の形成を助けると認識される。これらの従来の成分は良好な品質の接着を形成することで知られており、ある一定の用途において、その接着の耐久性および耐性は上記の硫黄含浸粒子状固体の含有により増加する。
【００５５】
本発明の改良組成物がアルコキシシラン部分と芳香族ニトロソまたは芳香族ニトロソ前駆体部分との両方を同一分子に有する化合物を含む場合、そのような組成物が、ポリマー−基材接着の優れた形成、特にゴム−金属接着の形成を助けるからであることは認識されるだろう。有利なことに、本発明の改良組成物において、特に硫黄含浸粒子状固体と共にそのような両方の部分を同一分子内に有する化合物（ｄｕａｌ  ｍｏｉｅｔｙ  ｃｏｍｐｏｕｎｄｓ）（ニトロソシランとして知られている）の含有は、硬化プロセスの間、特に耐久性および耐性を有する接着の進行を助ける。適当なニトロソシランはまた、本明細書の上記および米国特許出願第１２／０５５９０８号に開示されており、その開示は参照により本明細書に組み入れられる。硬化性組成物におけるニトロソシランの使用から生じる１つの利点は、該組成物は従来のジニトロソベンゼン配合物（不含ではないかまたは非制限のニトロソベンゼン化合物が組成物内に配合されている）に比べて低毒性であり得ることである。さらに、これらのニトロソシラン化合物の含有は、従来の適用技術、例えば噴霧および浸漬等のより一液の改良硬化性組成物系の配合も容易にし得る。一液系は、これらの便利で従来の技術を用いる一段階で、基材に直ちに塗布できる。本発明の組成物はまた二液型組成物でもよい。
【００５６】
多数の本発明の改良組成物は多数の利点を有する。例えば、従来のジニトロソベンゼンが無い改良硬化性組成物が配合および貯蔵され得る。そのような配合物は、容易にそして便利に基材へ通常の方法で塗布される。さらに、そのように提供された改良組成物は、硬化により、ポリマー材料、例えばエラストマー等、例えばゴム（天然または合成）に対する優れた接着強度も達成できる。例えば、本発明の組成物の接着強度を決定するためのゴム−金属の接着試験において、最大８０％のゴムの破壊が観察され得る。さらに、結果として得られた接着は、温水耐性を有し得る。
【００５７】
本明細書に使用する場合、用語「エラストマー」、用語「エラストマー基材」または用語「エラストマー材料」は、本発明において区別なく用いられる。該用語は好ましくは、かなりの伸びを経験でき、その後、該材料を伸長する応力の解除により、大体元の寸法に戻る材料を意味する。より好ましくは、２２℃の温度で１分間適用された１００％の歪から回復して１分後において、エラストマー基材は、５０％未満、例えば３０％未満、または１０％未満等の永久歪を有する。
【００５８】
１つの実施形態において、エラストマーまたはエラストマー基材は、天然または合成ゴムから選択されてよく、そこで本発明の改良硬化性組成物は、ニトリルブタジエンゴム（ＮＢＲ）、水素化ニトリルブタジエンゴム（ＨＮＢＲ）および／またはエチレンアクリルエラストマーのような極性ゴムの固い基材、例えば金属基材等への接着に特に適している。合成ゴムはニトリルブタジエンゴムであってよい（ＨＮＢＲ）。ポリマーは、Ｃ２〜Ｃ１，０００，０００のポリマーであってよく、例えばＣ２〜Ｃ１０，０００のポリマーである。他の適当なポリマーは、それらの間に架橋をもたらすために、ニトロソ基と反応することができるものを含む。そのような反応は、様々な架橋、例えばニトロソ基とゴム材料との間で架橋を生じさせる。本発明の材料は、ニトロソ基が分子構造の中にあるため、自由なニトロソ基が減少すると考えられる。
【００５９】
適切には、本発明の改良組成物は、例えば布または皮膜等のような軟質材料、および例えばプラスチック、エンジニアリングプラスチック、木材、金属、ガラスまたは他のヒドロキシル化基材等の硬質材料以外の、例えば他のエラストマー、非エラストマーを含む多種多様の有益な材料のいずれかへのポリマー基材、例えばエラストマー基材等の接着だけでなく、加硫用途にも使用されてよい。本発明の改良組成物は、既知の組成物により与えられる接着性が改良され、それにより基材間の接着の耐久性が、改良組成物中の硫黄放出性粒子状固体の存在により改善される。  
【００６０】
エラストマー、例えばゴム基材等を利用する例において、エラストマーは、第２基材への接着の前に加硫または架橋されてよい。その代わりに、エラストマー基材は、第２基材への接着と共に同時に加硫または架橋されてよい。第２基材は金属であってよい。本発明の組成物のニトロソ芳香族化合物は、エラストマー基材へ固定された状態になってよい。
【００６１】
重合により、該組成物の化合物のニトロソ基は、ポリマー、特にポリマー鎖の中にジエンまたはアリル官能価を有するポリマーと反応することができる。ポリマーにおけるニトロソ基およびアリル基の反応は、アルダー−エン反応により起こる。そのような反応は、様々な架橋、例えばニトロソ基とエラストマー材料との間の架橋を生み出す。
【００６２】
適切には、本発明の改良組成物は、極性エラストマー材料、例えばニトリルブタジエンゴム（ＮＢＲ）、水素化ニトリルブタジエンゴム（ＨＮＢＲ）および／またはエチレンアクリルエラストマーの金属基材への接着に好ましく使用されてよい。
【００６３】
従来の系とは対照的に、加硫および接着形成の前に、本発明の改良組成物は未加硫ゴム（金属またはガラス基材とは異なるように）に適用することができ、その後の加硫により接着が生じる。これは、改良組成物は、ゴムまたは金属のどちらかまたはヒドロキシル化表面に塗布してよいことを意味する。従来の系は、この方法で塗布した場合は接着を形成しない。    
【００６４】
代わりに改良組成物は、金属またはヒドロキシル化表面へ塗布してよい。これは、例えばゴム等のポリマー基材等または金属のどちらかまたはガラス基材または未加硫ゴムへの適用は、両方可能であることを意味する。従って、ゴム基材は、金属またはヒドロキシル化表面への接着の前に、加硫または架橋されてよい。ゴム基材は、金属表面への接着と同時に加硫または架橋されてよい。
【００６５】
本発明の組成物は、１０〜６０μｍの範囲でコートされ、より好ましくは２０〜３０μｍである。
【００６６】
概して、接着は、加硫工程の間に達成されることが望ましい。適当な加硫方法は、圧縮成形、トランスファー成型、射出成形、およびオートクレーブ加熱を含み、例えば蒸気または温風を用いる。例えば、半固体のゴムは金型内へ射出することができる。半固体のゴムはその後に架橋されて完全に硬化したゴムになり、同時に基材との接着が形成される。
【００６７】
製造環境において硬化系をうまく用いることができるように、ある一定の要求性能が硬化系により満足されなければならない。例えば、硬化系は加工が容易でなければならない。これは、硬化系は使用に関して安定であるべきであることを意味する。先行技術の組成物の問題は、沈殿の傾向を含んでいる。その代わり、硬化系は沈殿の傾向が低いことが望ましい。
【００６８】
さらに、硬化系は適用が容易であるべきである。例えば、硬化系は、任意の適当な計量分配設備による適用に好都合であるべきである。硬化系は速く乾燥して、適用された材料が流れ落ちおよび／または製造設備を汚染することなく、部材を取り扱うことができることも望まれる。例えば、適用および展開を容易にするために、硬化系は良好な湿潤性を示すことも望まれる。
【００６９】
また、硬化系は、良好な硬化強度を有することが望ましい。この硬化は、用いられるエラストマー（ゴム）の種類とは無関係に、また基材の種類とは無関係に達成されるべきである。いくつかのゴムは混合物であることは認識され、結果的に良好な硬化がそのような混合物で達成されることが好ましい。適切には、ばらつきのない硬化は、様々なプロセスパラメーターの下で達成される。
【００７０】
高圧下、および強烈な雰囲気、例えば、油のような熱い液体であっても、接着および特に基材／金属接着、例えばゴム／金属接合部は耐久性があることが望まれる。高圧、高温および／または高湿のいずれかを伴う条件下で、接着はまた、比較的高い機械的応力に対して耐久性でなければならない。有利なことに、これらの組成物中の硫黄放出性粒子状固体の含有は、特に湿気および／または高温または高圧の条件下で接着の耐久性を増加する。  
【００７１】
本発明の改良組成物は、ポリマーと基材との間の界面に容易に適用することができ、硬化プロセスの間に強力で耐久性がある接着が進行するのを助け得る。  
【００７２】
ある実施態様では、本発明の改良組成物は、上記の少なくとも１つの硫黄含浸粒子状固体に加えて、少なくとも１つの非ハロゲン化ヒドロキシ基含有樹脂を少なくとも１つの架橋剤と共に含む皮膜形成剤成分をさらに含んでなる。適切には、この皮膜形成剤は、本明細書に記載少なくとも１つの硫黄含浸粒子状固体を少なくとも１つの芳香族性ニトロソあるいは少なくとも１つの芳香族ニトロソ前駆体化合物あるいはその組み合わせと組み合わせて含有する改良組成物中に用い得る。  
【００７３】
少なくとも１つの非ハロゲン化水酸基含有樹脂は直鎖状または分枝状ポリマー鎖を含み得ることが認識される。適切には、少なくとも１つの非ハロゲン化ヒドロキシル基含有樹脂としては、ポリビニルアルコール、ポリビニルブチラールおよびポリセルロースアセテートブチレートの少なくとも１つのコポリマーであるコポリマーが挙げられる。好ましくは、少なくとも１つの非ハロゲン化ヒドロキシル基含有樹脂としては、ポリビニルアルコール、ポリビニルブチラールおよびポリセルロースアセテートブチレートの少なくとも２つのコポリマーであるコポリマーが挙げられる。樹脂は、同一のモノマーまたは異なったモノマーのコポリマーを含み得る。  
【００７４】
少なくとも１つの非ハロゲン化水酸基含有樹脂は直鎖状または分枝状ポリマー鎖を含み得ることが認識される。樹脂は、同一のモノマーまたは異なったモノマーのコポリマーを含み得る。オリゴマーもこの定義により包含されることもまた認識される。
【００７５】
望ましくは、非ハロゲン化ヒドロキシル基含有樹脂は、一般構造：
【化１】
2015534592.tif 000002
〔式中、ｎ、ｏおよびｐはそれぞれ、少なくとも５であり、および前記非ヒドロキシル基含有樹脂中のｍ、ｏおよびｐ成分の全％ｗｔは１００％である〕  
【００７６】
適切には、好ましいポリセルロースアセテートブチレートポリマーは、一般構造：
【化２】
2015534592.tif 000003
〔式中、Ｒ１、Ｒ２、Ｒ３は独立して、アセチル、ブチリルまたはＨから選択され、およびｎは１０より大きい整数である〕
【００７７】
非ハロゲン化ヒドロキシ基含有樹脂は、硬化性組成物の全重量の約０．５〜１０％ｗｔ／ｗｔの範囲で本発明の硬化性組成物中に存在してよい。適切には、非ハロゲン化ヒドロキシ基含有樹脂は、硬化性組成物の全重量の約１〜３％ｗｔ／ｗｔの範囲で本発明の硬化性組成物中に存在してよく、この範囲は特に良好な皮膜特性を与える。  
【００７８】
適切には、非ハロゲン化ヒドロキシ基含有樹脂は、非ハロゲン化ヒドロキシ基含有樹脂の全重量の約５〜３５％ｗｔ／ｗｔのヒドロキシ含有量を有してよい。より適切には、非ハロゲン化ヒドロキシ基含有樹脂は、非ハロゲン化ヒドロキシ基含有樹脂の全重量の約７〜３０％ｗｔ／ｗｔのヒドロキシ含有量を有してよく、最適な架橋を提供する。  
【００７９】
本発明の組成物において、少なくとも１つの架橋剤は、少なくとも２つの反応性部分を有する化合物であってよく、反応性部分のそれぞれが、少なくとも１つの非ハロゲン化ヒドロキシ基含有樹脂のヒドロキシ基と架橋反応をすることができる。
【００８０】
用語「架橋」とは、架橋剤が非ハロゲン化ヒドロキシ基含有樹脂と反応して、出発成分の非ハロゲン化ヒドロキシ基含有樹脂よりも大きい分子量を有する架橋された分子をもたらすことを意味する。
【００８１】
架橋剤は、エポキシ樹脂、フェノール樹脂、メラミン樹脂、イソシアネート、無水物、アルデヒド、これらのそれぞれは少なくとも２つの反応性部分を有し、およびそれらの混合物からなる群から選択されてよい。そのような架橋剤の例を以下に示す。
【化３】
2015534592.tif 000004
【００８２】
式中、Ｒは、単一部分または反復単位または官能基が反対の末端に位置する中間鎖で構成されてよい結合基である。そのような鎖Ｒは、反復の脂肪族基または芳香族基、またはそれらの組み合わせを含んでよいこと、およびこれらの官能基は、さらなる官能基、例えば、１〜６個の炭素を有する分岐または非分岐のアルキル基で置換することができ、または未置換とすることができることが当業者に認識される。  
【００８３】
好ましい架橋剤は、非ハロゲン化ヒドロキシル基含有樹脂のＯＨ基と化学結合を形成する官能基を含む。そのような架橋剤の例は、フェノールホルムアルデヒド樹脂、多官能性アルデヒド、多官能性エポキシド、メラミン樹脂（例えばホルムアルデヒド樹脂等）および多官能性イソシアネートである。  
【００８４】
適当なエポキシ樹脂は、化学的同一性の点で異なっていてよい。好ましいエポキシ樹脂は、（ａ）ビスフェノール−Ａのジグリシジルエーテルモノマーを主に含むエポキシ樹脂；（ｂ）ビスフェノール−Ｆのジグリシジルエーテルモノマーを主に含むエポキシ樹脂；（ｃ）ビスフェノール−Ａの水素化ジグリシジルエーテルを主に含むエポキシ樹脂；（ｄ）ポリエポキシ化フェノールノボラック；（ｅ）ポリグリコールのジエポキシド、あるいはエポキシ末端ポリエーテルとして既知；または（ｆ）上記の（ａ）〜（ｅ）のエポキシ樹脂のいずれかの混合物から選択されてよい。不必要に詳細な記載を省くため、これらの分類のさらなる情報は、Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ、第６巻、１９６７年、Ｉｎｔｅｒｓｃｉｅｎｃｅ  Ｐｕｂｌｉｓｈｅｒｓ、ニューヨークの第２０９〜２７１頁とし、参照により本明細書に組み入れられる。
【００８５】
特に好ましい架橋剤は、少なくとも２つのオキシラン環系を有するエポキシ樹脂および／またはフェノール樹脂から選択される。望ましくは、架橋剤はフェノール樹脂である。フェノール樹脂は当該技術分野において良く知られている。
【００８６】
少なくとも２つの反応性部分を有する化合物の性質に応じて、架橋反応は、例えば線状の非ハロゲン化ヒドロキシ基含有樹脂のヒドロキシル基（水または他の小さい分子を除く）との縮合反応であってよいことは理解されるだろう。少なくとも１つの架橋剤が少なくとも２つのエポキシド基を有するエポキシド、例えばジエポキシド等である場合、各エポキシド基は、求核置換反応または線状非ハロゲン化ヒドロキシ基含有樹脂のヒドロキシ基とのエポキシド開環反応をすることができる。
【００８７】
望ましくは、本発明の改良組成物において、該組成物は、キャリア、例えば溶媒を上記の化合物のためにさらに含んでよい。任意の適当なキャリアビヒクルは、本明細書に記載された様々な本発明の改良組成物のいずれでも利用されてよいことは認識される。キャリアビヒクルは環境にやさしいことが望ましい。例えば、キャリアビヒクルは水性系ビヒクルであってよい。
【００８８】
上記のように、本発明の改良組成物中における水の存在がニトロソシランの十分な加水分解を促進することが認識される。該化合物中の少なくとも１つのアルコキシ部分は、良好な接着を確保するように加水分解されてよい。キャリアは有機溶媒をさらに含んでよい。望ましくは、有機溶媒は水と混和性である。これはニトロソシランの効率的な溶解および加水分解を可能にする。有機溶媒は、アルコール、カルボン酸、アセトン、アセトニトリルおよびテトラヒドロフランからなる群から選択されてよい。有機溶媒はアルコールであってよい。適当なアルコールとしては、制限はなく、メタノール、エタノール、プロパノールとその異性体、ブタノールとその異性体、およびペンタノールとその異性体が挙げられる。
【００８９】
関連のある実施形態において、本発明の改良組成物のキャリア、例えば溶媒は、０．１〜１００％ｗ／ｗの間で水を含んでよい。本発明の改良組成物の溶媒は、０．５〜５０％ｗ／ｗの間の水を含んでよい。本発明の改良組成物の溶媒は、１〜２０％ｗ／ｗの間で水を含んでよい。適切には、約５％ｗ／ｗの水を含む溶媒がニトロソシランを十分に加水分解するのに適当である。
【００９０】
望ましくは、溶媒は水とアルコールとからなる。アルコール：水溶媒はキャリア中のニトロソシランの溶解をもたらし、それにより、皮膜としての該化合物の均一な適用または対象基材へのコーティングを可能にする。組成物の一部としてのニトロソシラン化合物の均一な適用は改良された接着をもたらす。
【００９１】
本発明の組成物はさらに酸を含んでよい。適当な酸としては、有機酸、例えば酢酸、シュウ酸、ギ酸、およびプロピオン酸が挙げられる。例えば酢酸、シュウ酸、ギ酸、およびプロピオン酸が挙げられる。
【００９２】
概して、アルコキシシラン（シラノール基の構造、すなわちＳｉＯＨ）の加水分解は３〜７のｐＨ範囲内で効率的に起こるだろう。この範囲より高いまたは低いｐＨでは、シラノールが自己縮合してシロキサンを形成するプロセスにより、シラン縮合が起こり得る。このプロセスの間に、隣接分子のヒドロキシル分子がお互いと反応して水分子を取り除き、−Ｓｉ−Ｏ−Ｓｉ−Ｏ−Ｓｉ−官能価を含む架橋シロキサン構造を形成する。加水分解工程の間に、シラン加水分解を促進するため、そしてシラン縮合を抑制するために、シラン溶液のｐＨは約７より低く保持されてよく、好ましくは約４〜６．５の範囲の弱酸性である。  
【００９３】
適切には、該組成物の溶媒は、０．１〜１００％ｗ／ｗの間で水を含んでよい。該組成物の溶媒は、０．５〜５０％ｗ／ｗの間で水を含んでよい。溶媒は、１〜２０％ｗ／ｗの間で水を含んでよい。適切には、約５％ｗ／ｗの水を含む溶媒が、ニトロソシランを十分に加水分解し得る。
【００９４】
好ましい第２の実施形態において、上記の硫黄含浸粒子状固体に加えて、改良硬化性組成物は、少なくとも０．１％の水を含む溶媒をさらに含んでよい。そのような組成物の例（しかし本発明の硫黄含浸粒子は含まない）は、国際出願第２０１１／０２９７５２号で見出され得るが、その内容は参照により本明細書に組み入れられる。  
【００９５】
そのような組成物は、金属またはヒドロキシル化表面へのポリマーの接着に特に有益である。少なくとも０．１％の水を含む溶媒は、少なくとも１つのアルコキシシラン部分を含む化合物の加水分解を考慮に入れ得る。  
【００９６】
本明細書では、化合物の加水分解とは、アルコキシシラン部分の加水分解、すなわち、ヒドロキシ部分を生じる任意のアルコキシ部分の加水分解を意味する。該化合物中の少なくとも１つのアルコキシ部分は、良好な接着を確保するように加水分解されてよい。有利なことに、接着前の該化合物の加水分解は、改良された接着性をもたらし得る。接着前の該化合物の加水分解は、改良された接着強度をもたらし得る。接着前の該化合物の加水分解は、ポリマー鎖内にジエンおよび／またはアリル官能価を有するポリマー基材の金属またはヒドロキシル化表面への接着において、改良された接着強度をもたらし得る。
【００９７】
本明細書に使用する場合、用語ヒドロキシル化表面とは、ヒドロキシ基へ結合された原子を含む表面を有する任意の基材を意味することは認識されるはずである。適当な非限定的な例としては、含水金属酸化物、Ｓｉ−ＯＨ結合表面を含むガラス基材、またはＡｌ−ＯＨ結合表面を含む粘土基材が挙げられる。適当なヒドロキシル化表面としては、珪酸塩のヒドロキシル化表面、アルミン酸塩のヒドロキシル化表面、ゲルマニウム酸塩のヒドロキシル化表面、およびそれらの組み合わせのものが挙げられる。ヒドロキシル化表面は、珪酸塩、アルミン酸塩またはそれらの組み合わせであってよい。本明細書に使用する場合、用語「珪酸塩」とは、Ｓｉ−ＯＨ結合を含む基材を意味する。用語「アルミン酸塩」とは、Ａｌ−ＯＨ結合を有する基材を意味し、用語「ゲルマニウム酸塩」とは、Ｇｅ−ＯＨ結合を有する基材を意味する。本発明では、ヒドロキシル化表面は、ヒドロキシル化材料、例えば、珪酸塩、アルミン酸塩、ゲルマニウム酸塩およびそれらの組み合わせで下塗りされた基材をも包含する。例えば、ヒドロキシル化表面は、ガラス繊維等のガラス、石英、粘土、タルク、ゼオライト、磁器、セラミック、およびシリコンウェファーなどのシリコン基材およびそれらの組み合わせの１つであってよい。
【００９８】
様々な本発明の改良組成物は、上記に規定のポリマー基材を第２基材へ接着するのに利用してよく、エラストマー、金属、ガラスまたは上記に規定の他のヒドロキシル化表面であってよい。キャリアおよび水を有する組成物が、金属またはヒドロキシル化表面へのポリマー基材の接着に特に有益である。  
【００９９】
多くの異なる金属が、様々な本発明の改良組成物で処理され得る。適当な金属は、亜鉛および例えば亜鉛−ニッケル合金および亜鉛−コバルト合金等の亜鉛合金、亜鉛含有コーティングを有する金属基材、鋼および特に冷間圧延鋼および炭素鋼、アルミニウムおよびアルミニウム合金、銅および例えば黄銅等の銅合金、および錫および錫含有コーティングを有する金属基材を含む錫合金を含むが、これらに限定されない。
【０１００】
本明細書において、用語「芳香族ニトロソ部分」とは、少なくとも１つのニトロソ基を有する芳香族部分を意味することが、認識される。同様に、用語「芳香族ニトロソ前駆体部分」とは、少なくとも１つのニトロソ基を有する芳香族ニトロソ部分へと変換されることができる任意の化合物を意味する。好ましい芳香族ニトロソ前駆体はオキシムである。用語「芳香族炭化水素」とは、縮合芳香族環および非縮合芳香族環の両方を含む。例えば、本発明により包含される縮合および非縮合芳香族ニトロソ部分の非限定的な選択を以下に詳しく述べる：
【化４】
2015534592.tif 000005
【０１０１】
上記ニトロソ化合物または構造は任意に、１回以上、例えばＣ１−Ｃ２０アルキル、Ｃ１−Ｃ２０シクロアルキル、Ｃ１−Ｃ２０アルコキシ、Ｃ７−Ｃ２０アラルキル、Ｃ７−Ｃ２０アルカリール、Ｃ６−Ｃ２０アリールアミン、Ｃ６−Ｃ２０アリールニトロソ、シアノ、アミノ、ヒドロキシ、ハロゲンおよびその組み合わせの少なくとも１つで置換してよい。組成物の効果的な接着または硬化の障害が無い限りは、そのような置換が可能である。
【０１０２】
芳香族ニトロソまたは芳香族ニトロソ前駆体およびそれらの組み合わせから選択される少なくとも１つの部分は、ニトロソベンゼンまたはニトロソベンゼン前駆体およびそれらの組み合わせから選択されてよい。    
【０１０３】
望ましくは、ニトロソベンゼン化合物は、モノニトロソベンゼン化合物、ジニトロソベンゼン化合物、またはそれらの組み合わせであってよい。適切には、芳香族ニトロソ化合物は、ｍ−ジニトロソベンゼン、ｐ−ジニトロソベンゼン、ｍ−ジニトロソナフタレン、ｐ−ジニトロソナフタレン、２，５−ジニトロソ−ｐ−シメン（ｃｙｍｅｍｅ）、２−メチル−１，４−ジニトロソベンゼン、２−メチル−５−クロロ−１，４−ジニトロソベンゼン、２−フルオロ−１，４−ジニトロソベンゼン、２−メトキシ−１，３−ジニトロソベンゼン、５−クロロ−１，３−ジニトロソベンゼン、２−ベンジル−１，４−ジニトロソベンゼン、２−シクロヘキシル−１，４−ジニトロソベンゼン、およびそれらの組み合わせからなる群から選択される。
【０１０４】
望ましくは、本発明の組成物は、天然または合成ゴムへの基材の接着において有用性が見出され得る。例えば、該組成物は、天然または合成ゴムへの金属の接着が要求される用途に使用され得る。特に、本発明の改良組成物は、ニトロソベンゼン部分またはジニトロソベンゼン部分のインサイチュでの発生をもたらす。例えば、良好な接着を達成するために、該化合物はインサイチュで反応して、ヒドロキシ基を含むニトロソ芳香族部分を形成することが望まれ得る。ヒドロキシ基を含むニトロソ芳香族部分は、パラ−ニトロソフェノール部分であってよい。存在するフェノール部分は、金属表面へのパラニトロソフェノール部分を固定するのを助けることができる。パラニトロソフェノールは、情報目的のために下に示されるようなキノンモノオキシムの酸化からインサイチュで生成し得る：
【化５】
2015534592.tif 000006
【０１０５】
当業者に認められるように、ニトロソベンゼンおよびニトロソベンゼン前駆体部分への参照としては、１回以上、例えばＣ１−Ｃ２０アルキル、Ｃ１−Ｃ２０シクロアルキル、Ｃ１−Ｃ２０アルコキシ、Ｃ７−Ｃ２０アラルキル、Ｃ７−Ｃ２０アルカリール、Ｃ６−Ｃ２０アリールアミン、Ｃ６−Ｃ２０アリールニトロソ、シアノ、アミノ、ヒドロキシ、ハロゲンおよびその組み合わせの少なくとも１つで置換し得るニトロソベンゼンおよびニトロソベンゼン前駆体部分が挙げられる。組成物の効果的な接着または硬化の障害が無い限りは、そのような置換が可能である。例えば、インサイチュでニトロソベンゼン部分の発生の障害が無い場合である。
【０１０６】
ニトロソベンゼン前駆体がインサイチュでニトロソベンゼン構造を形成し得ることは認識されるだろう。ニトロソベンゼン前駆体は、芳香族オキシム、例えばキノンジオキシムまたはキノンオキシムまたはこれらの組み合わせの少なくとも１つであってよい。望ましくは、芳香族ニトロソ化合物前駆体は、ｐ−ベンゾキノンジオキシム（ＱＤＯ）、ナフトキノンジオキシム、トルキノンジオキシム、ジフェノキノンジオキシム、ジキノイルジオキシム、ジベンゾイルジオキシムおよびそれらの組み合わせからなる群から選択される。上記のリストは一般化された例としての役割果たすだけであり、他のアリールオキシムおよびジオキシムが可能であり、本発明により包含される。望ましくは、ニトロソベンゼン前駆体は、ｐ−ベンゾキノンオキシムまたはｐ−ベンゾキノンジオキシム（ＱＤＯ）を含む。ＱＤＯは一般にＥＰＤＭ（エチレン−プロピレンジエンモノマー）のための加硫剤として使用されて、耐熱性を改良する。それはゴムの金属への接着促進剤および硬化剤としても使用される。そのような構造が、望ましい接着の形成を助けることが見出されている。
【０１０７】
酸化剤、例えばベンゾイルパーオキサイド（ＢＰＯ）等を用いてのジニトロソベンゼン種へのキノンジオキシムの酸化の一般的なスキームは、情報のために以下に示す：
【化６】
2015534592.tif 000007
【０１０８】
少なくとも１つの芳香族ニトロソ化合物前駆体は、全組成物の１〜２０％ｗ／ｗの量で存在してよい。適切には、少なくとも１つの芳香族ニトロソ化合物前駆体は、全組成物の１〜１０％ｗ／ｗの量で存在してよく、例えば２〜７％ｗ／ｗである。少なくとも１つの芳香族ニトロソ化合物前駆体は、全組成物の３％ｗ／ｗで存在してよい。  
【０１０９】
例えば、芳香族ニトロソ前駆体部分は、モノ−または：
【化７】
2015534592.tif 000008
から選択される化合物のジオキシムであってよい。
【０１１０】
当業者に認識される通り、上記ジケトン構造は、任意に、１回以上、例えばＣ１−Ｃ２０アルキル、Ｃ３−Ｃ２０シクロアルキル、Ｃ１−Ｃ２０アルコキシ、Ｃ７−Ｃ２０アラルキル、Ｃ７−Ｃ２０アルカリール、Ｃ６−Ｃ２０アリールアミン、Ｃ６−Ｃ２０アリールニトロソ、シアノ、アミノ、ヒドロキシ、ハロゲンおよびその組み合わせの少なくとも１つで置換してよい。該組成物の効果的な接着または硬化の障害、例えば、インサイチュでの芳香族ニトロソ化合物の発生の障害が無い限りは、そのような置換が可能である。
【０１１１】
当業者に認められるように、ニトロソベンゼンおよびニトロソベンゼン前駆体部分への参照としては、１回以上、例えばＣ１−Ｃ２０アルキル、Ｃ１−Ｃ２０シクロアルキル、Ｃ１−Ｃ２０アルコキシ、Ｃ７−Ｃ２０アラルキル、Ｃ７−Ｃ２０アルカリール、Ｃ６−Ｃ２０アリールアミン、Ｃ６−Ｃ２０アリールニトロソ、シアノ、アミノ、ヒドロキシ、ハロゲンおよびその組み合わせの少なくとも１つで置換し得るニトロソベンゼンおよびニトロソベンゼン前駆体部分が挙げられる。組成物の効果的な接着または硬化の障害が無い限りは、そのような置換が可能である。例えば、インサイチュでニトロソベンゼン部分の発生の障害が無い場合である。
【０１１２】
適切には、本発明の改良組成物において、本発明の改良組成物における上記ニトロソシラン化合物は、一般構造：
【化８】
2015534592.tif 000009
〔式中、ａは１〜３であり、ｂは０〜２であり、但しａ＋ｂ＝３であり；  
各Ｒ１は独立して、Ｈ、Ｃ１−Ｃ２４アルキルおよびＣ３−Ｃ２４アシルからなる群から選択され、好ましくはＣ１−Ｃ４アルキルであり、ａ≧１の場合少なくとも１つのＲ１は水素ではなく；および  
各Ｒ２は独立して、Ｃ１−Ｃ２４アルキルおよびＣ３−Ｃ２４アシルからなる群から選択され、好ましくはＣ１−Ｃ４アルキルである〕  
で示されるアルコキシシラン部分を有し得る。
【０１１３】
１つの実施態様では、ａは３であり、およびＲ１はＣ１−Ｃ２４アルキルである。Ｒ１はＣ１−Ｃ４アルキルであってよく、およびａは３であってよい。
【０１１４】
該化合物は、イソシアネートまたはイソチオシアネートおよび活性水素化合物、例えば−ＮＨｘ（ここでｘ＝１または２）、−ＳＨ、または−ＯＨ等から誘導される反応生成物であってよい。このように記載される化合物は：
【化９】
2015534592.tif 000010
〔式中、ＸはＳまたはＯであってよく、およびＹは−ＮＨｘ（ここでｘ＝１または２）、−Ｓ、または、−Ｏを含む〕
により示される少なくとも１つの結合を含有することとなる。  
【０１１５】
上記化合物についての一般的構造は以下：
【０１１６】
【化１０】
2015534592.tif 000011
〔式中、ｎは１〜２０であり；ａは１〜３であり、ｂは０〜２であり、但しａ＋ｂ＝３であり；  
各Ｒ１は独立して、Ｈ、Ｃ１−Ｃ２４アルキルおよびＣ３−Ｃ２４アシルからなる群から選択され、好ましくはＣ１−Ｃ４アルキルであり、ａ≧１の場合少なくとも１つのＲ１は水素ではなく；および  
各Ｒ２は独立して、Ｃ１−Ｃ２４アルキルおよびＣ３−Ｃ２４アシルからなる群から選択され、好ましくはＣ１−Ｃ４アルキルであり；ＸはＯまたはＳであり；ＹはＯ、ＳまたはＮ（Ｒ３）であり；およびＲ３はニトロソベンゼン、キノンオキシムまたはキノンジオキシムである〕
に示される。
【０１１７】
Ｒ３は、ニトロソベンゼン、キノンジオキシムまたはキノンオキシムを含む部分であってよい。
【０１１８】
Ｒ１は、Ｃ１−Ｃ２４アルキル、Ｃ３−Ｃ２４アシルから選択され得る。Ｒ１は、Ｃ１−Ｃ２４アルキル、Ｃ３−Ｃ２４アシルから選択されてよく、「ａ」は３であり得る。ＸはＯであってよい。Ｙは、Ｏまたは−ＮＨｘ（ここでｘ＝１）であってよい。ＹはＯであってよい。ＸおよびＹは、Ｏであってよい。Ｒ１は、Ｃ１−Ｃ４アルキルから選択されてよく、ＸはＯであってよく、および「ａ」は３である。Ｒ１は、Ｃ１−Ｃ４アルキルから選択されてよく、ＸはＯであってよく、ＹはＯであってよく、および「ａ」は３であってよい。Ｒ１は、Ｃ１−Ｃ４アルキルから選択されてよく、ＸはＯであってよく、ＹはＮＨｘ（式中、ｘ＝１）であってよく、および「ａ」は３であってよい。Ｒ１は、Ｃ１−Ｃ４アルキルから選択されてよく、ＸはＯであってよく、ＹはＯであってよく、「ａ」は３であってよく、およびＲ３はニトロソベンゼンを含む部分であってよい。
【０１１９】
Ｒ３についての構造は、「Ｙ」を通じた結合を示し、以下：
【化１１】
2015534592.tif 000012
〔式中、Ｒ４はＣ１〜Ｃ１０であってよく；および
Ｚは、上記構造の環が、Ｃ１−Ｃ２０アルキル、Ｃ３−Ｃ２０シクロアルキル、Ｃ１−Ｃ２０アルコキシ、Ｃ７−Ｃ２０アラルキル、Ｃ７−Ｃ２０アルカリール、Ｃ５−Ｃ２０アリールアミン、Ｃ５−Ｃ２０アリールニトロソ、アミノ、ヒドロキシ、ハロゲンおよびそれらの組み合わせからなる群で、必要に応じて、１、２、３または４置換されてよく、およびさらに、置換が、環の各炭素原子上で同一かまた異なってよいことを示す〕
を含むことができる。
【０１２０】
該組成物の効果的な接着または硬化の障害が無い限りは、そのような置換が可能であり得る。例えば、インサイチュでニトロソベンゼン部分の発生の障害が無い場合である。
【０１２１】
一例としては、本発明の組成物中の該化合物は、一般構造：
【化１２】
2015534592.tif 000013
〔式中、「ａ」は１〜３であってよく、および「ｂ」は０〜２であってよく；ａ＋ｂ＝３であり、および少なくとも１つのアルコキシ基が存在し；
Ｒ１は、Ｈ、Ｃ１−Ｃ２４アルキル、Ｃ３−Ｃ２４アシル、好ましくはＣ１−Ｃ４アルキルから選択されることができ、およびａ≧１の場合少なくとも１つのＲ１は水素ではなく；および
Ｒ２は、Ｃ１−Ｃ２４アルキルおよびＣ３−Ｃ２４アシル、好ましくはＣ１−Ｃ４アルキルから選択することができる；
ｍおよびｎは同一または異なることができ、および１〜１０であってよく；
Ｘは、ＯまたはＳであってよく；
Ｙは、−Ｏ、−Ｓまたは−ＮＨであってよく；  
Ｒ４はＣ１〜Ｃ１０であってよく；および
Ｚは、上記構造の環が、Ｃ１−Ｃ２０アルキル、Ｃ３−Ｃ２０シクロアルキル、Ｃ１−Ｃ２０アルコキシ、Ｃ７−Ｃ２０アラルキル、Ｃ７−Ｃ２０アルカリール、Ｃ５−Ｃ２０アリールアミン、Ｃ５−Ｃ２０アリールニトロソ、アミノ、ヒドロキシ、ハロゲンおよびそれらの組み合わせからなる群で、必要に応じて、１、２、３または４置換されてよく、およびさらに置換が、環の各炭素原子上で同一かまた異なってよいことを示す。該組成物を含む硬化性組成物の効果的な接着または硬化の障害が無い限りは、そのような置換が可能であり得る〕
を有し得る。Ｒ１は、Ｃ１−Ｃ２４アルキル、またはＣ３−Ｃ２４アシルから選択され得る。Ｒ１は、Ｃ１−Ｃ２４アルキル、Ｃ３−Ｃ２４アシルから選択されてよく、「ａ」は３であり得る。Ｙは、ＯまたはＮＨであってよい。ＸはＯであってよい。ＹはＯであってよい。ＸおよびＹは、Ｏであってよい。ｎは、Ｃ２−Ｃ５アルキルであってよい。ｍはＣ２−Ｃ５アルキルであってよい。Ｒ１は、Ｃ１−Ｃ４アルキルから選択されてよく、ＸはＯであってよく、ＹはＯであってよく、および「ａ」は３であってよい。Ｒ１は、Ｃ１−Ｃ４アルキルから選択されてよく、ＸはＯであってよく、ＹはＯであってよく、および「ａ」は３であってよい。Ｒ１は、Ｃ１−Ｃ４アルキルから選択されてよく、ＸはＯであってよく、ＹはＮＨであってよく、および「ａ」は３であってよい。Ｒ１は、Ｃ１−Ｃ４アルキルから選択されてよく、ＸはＯであってよく、ＹはＯであってよく、「ａ」は３であってよく、およびＲ４はＣ１〜Ｃ１０であってよい。
【０１２２】
望ましくは、上記の本発明の組成物中の該化合物は、一般構造：
【化１３】
2015534592.tif 000014
〔式中、ｎは１〜１０であってよく；
「ａ」は１〜３であってよく、および「ｂ」は０〜２であってよく；ａ＋ｂ＝３であり、および少なくとも１つのアルコキシ基が存在し；
ｃは「ａ」または１〜３であってよく；ｄは「ｂ」または１〜３であってよく；  
Ｒ１は、Ｈ、Ｃ１−Ｃ２４アルキル、Ｃ３−Ｃ２４アシル、好ましくはＣ１−Ｃ４アルキルから選択されることができ、およびａ≧１の場合少なくとも１つのＲ１は水素ではなく；  
Ｒ２は、Ｃ１−Ｃ２４アルキルおよびＣ３−Ｃ２４アシル、好ましくはＣ１−Ｃ４アルキルから選択することができる；
Ｘは、ＯまたはＳであってよく；および  
Ｙは、−Ｏ、−Ｓまたは−ＮＨｘ（ここでｘ＝１または２）であってよい〕
を有してよい。
【０１２３】
Ｒ１は、Ｃ１−Ｃ２４アルキル、Ｃ３−Ｃ２４アシルから選択され得る。Ｒ１は、Ｃ１−Ｃ２４アルキル、Ｃ３−Ｃ２４アシルから選択されてよく、「ａ」は３であり得る。ＸはＯであってよい。Ｙは、Ｏまたは−ＮＨｘ（ここでｘ＝１）であってよい。ＹはＯであってよい。ＸおよびＹは、Ｏであってよい。Ｒ１は、Ｃ１−Ｃ４アルキルから選択されてよく、ＸはＯであってよく、および「ａ」は３である。Ｒ１は、Ｃ１−Ｃ４アルキルから選択されてよく、ＸはＯであってよく、ＹはＯであってよく、および「ａ」は３であってよい。Ｒ１は、Ｃ１−Ｃ４アルキルから選択されてよく、ＸはＯであってよく、ＹはＮＨｘ（式中、ｘ＝１）であってよく、および「ａ」は３であってよい。Ｒ１は、Ｃ１−Ｃ４アルキルから選択されてよく、ＸはＯであってよく、ＹはＯであってよく、ｎは３であってよく、および「ａ」は３であってよい。
【０１２４】
さらなる実施態様において、上記の本発明の改良組成物の上記化合物は、一般構造：
【化１４】
2015534592.tif 000015
〔式中、ｍは１〜１００であってよく；ｎは１〜１０であってよく；ｐは１〜１０であってよく；ｑは０〜５０であってよく；およびｑ＝０の場合ｍ≧２であり；
Ｒ１は、Ｃ１−Ｃ２４アルキル、Ｃ３−Ｃ２４アシル、好ましくはＣ１−Ｃ４アルキルから選択することができる；  
Ｒ２は、ＯＲ１、Ｃ１−Ｃ２４アルキルおよびＣ３−Ｃ２４アシルから選択されることができ、およびＲ２＝ＯＲ１の場合少なくとも１つのＲ１は水素ではなく
Ｒ４は、アクリレート、アルデヒド、アミノ、無水物、アジド、マレイミド、カルボン酸塩、スルホン酸塩、エポキシド、エステル官能基、ハロゲン、ヒドロキシ、イソシアネートまたはブロックトイソシアネート、硫黄官能基、ビニルおよびオレフィン官能基、またはポリマー構造から選択されることができ；
Ｘは、ＯまたはＳであってよく；
Ｙは、−Ｏ、−Ｓまたは−ＮＨｘ（ここでｘ＝１または２）であってよく；および
Ｒ３は、本明細書に規定のニトロソ芳香族またはニトロソ芳香族前駆体を含む部分であってよい〕
で示されるオリゴマーまたはコオリゴマー化合物であってよい。
【０１２５】
Ｒ３は、ニトロソベンゼン、キノンジオキシムまたはキノンオキシムを含む部分であってよい。
【０１２６】
Ｒ１は、Ｃ１−Ｃ２４アルキル、Ｃ３−Ｃ２４アシルから選択され得る。Ｒ１は、Ｃ１−Ｃ２４アルキル、Ｃ３−Ｃ２４アシルから選択されてよく、Ｒ２はＯＲ１であってよい。ＸはＯであってよい。Ｙは、Ｏまたは−ＮＨｘ（ここでｘ＝１）であってよい。ＹはＯであってよい。ＸおよびＹは、Ｏであってよい。Ｒ１は、Ｃ１−Ｃ４アルキルから選択されてよく、ＸはＯであってよく、Ｒ２はＯＲ１であってよい。Ｒ１は、Ｃ１−Ｃ４アルキルから選択されてよく、ＸはＯであってよく、ＹはＯであってよく、およびＲ２はＯＲ１であってよい。Ｒ１は、Ｃ１−Ｃ４アルキルから選択されてよく、ＸはＯであってよく、ＹはＮＨｘ（式中、ｘ＝１）であってよく、およびＲ２はＯＲ１であってよい。Ｒ１は、Ｃ１−Ｃ４アルキルから選択されてよく、ＸはＯであってよく、ＹはＯであってよく、ｎは３であってよく、およびＲ３はニトロソベンゼンを含む部分であってよい。Ｒ１は、Ｃ１−Ｃ４アルキルから選択されてよく、ＸはＯであってよく、ＹはＯであってよく、ｎは３であってよく、およびＲ３はニトロソベンゼンを含む部分であってよく、ｑは０であってよく、およびｍは≧２であってよい。Ｒ１は、Ｃ１−Ｃ４アルキルから選択されてよく、ＸはＯであってよく、ＹはＯであってよく、ｎは３であってよく、およびＲ３はニトロソベンゼンを含む部分であってよく、ｑは０であってよく、およびｍは≧２であってよく、Ｒ４はビニルまたはエステルであってよい。
【０１２７】
本発明の第１の実施形態の改良組成物に使用される上記のニトロソシラン化合物の具体例は、以下を含んでよい：  
【化１５】
2015534592.tif 000016
【０１２８】
望ましくは、本発明の改良組成物は、以下の化合物：
【化１６】
2015534592.tif 000017
を含み得る。
【０１２９】
上記の本発明の改良組成物において、少なくとも１つのアルコキシシラン部分と、芳香族ニトロソまたは芳香族ニトロソ前駆体から選択される少なくとも１つの部分とを含む化合物（ニトロソシランとも呼ばれる）は、全組成物の１〜２０％ｗ／ｗの量で存在してよい。適切には、少なくとも１つの芳香族ニトロソ化合物前駆体は、１〜１５％ｗ／ｗの、例えば４〜１２％ｗ／ｗの量で存在してよい。望ましくは、少なくとも１つの芳香族ニトロソ化合物前駆体は、全組成物の６％ｗ／ｗで存在してよい。
【０１３０】
添加剤が硬化性組成物の効果的な硬化を妨げない限りは、様々な本発明の改良硬化性組成物は、例えば充填剤、顔料、安定剤、および湿気脱除剤等の従来の添加剤を追加的に含んでよいということは当業者により認識されるだろう。該組成物は、通常のカーボンブラックを含んでよいが、硫黄含浸ではない。そのようなカーボンブラックは、酸性または塩基性であってよい。これらの例としては、強化カーボンブラック；不活性充填剤、例えば炭酸カルシウム、チョーク、タルク、または金属酸化物等；促進系（ａｃｃｅｌｅｒａｔｏｒ  ｓｙｓｔｅｍｓ）；加硫遅延剤；促進剤、例えば酸化亜鉛またはステアリン酸等；可塑剤、例えば芳香油、パラフィン系石油および合成鉱油等；エージング、光防護性（ｌｉｇｈｔ−ｐｒｏｔｅｃｔｉｎｇ）、オゾン防護性、疲労、着色、および加工助剤（ｐｒｏｃｅｓｓｉｎｇ  ａｕｘｉｌｉａｒｉｅｓ）；および硫黄が挙げられる。通常は、これらの添加剤は、ゴム組成物１００重量部当たり約０．１重量部〜約８０重量部の量で存在してよい。
【０１３１】
該組成物はシリカを含んでよい。組成物はポリビニルブチラール樹脂を含み得る。
【０１３２】
適切には、ある一定の本発明の改良組成物は、更なるシランを含み得る。適切には、シラン化合物および同じものを含む組成物（しかし本発明の硫黄含浸粒子／粒子状物質は含まない）は国際出願第２０１１／０２９７５２号に開示されており、その内容は参照により本明細書に組み入れられる。例となるシランは、一般式：
【化１７】
2015534592.tif 000018
〔式中、
ｎは１または２であり；
ｙ＝（２−ｎ）
各Ｒ１は、Ｃ１−Ｃ２４アルキル、またはＣ２−Ｃ２４アシルから選択されてよく；
各Ｒ２は、Ｃ１−Ｃ３０脂肪族基、または置換または未置換のＣ６−Ｃ３０芳香族基から選択されることができ；
Ｒ５は、水素、Ｃ１−Ｃ１０アルキレン、１以上のアミノ基で置換されたＣ１−Ｃ１０アルキレン、１以上のアミノ基で置換されたＣ２−Ｃ１０アルケニレン、Ｃ６−Ｃ１０アリレン、またはＣ７−Ｃ２０アルカリレンから選択されてよく；
Ｘ−Ｒ５は任意であり、およびＸは：
【化１８】
2015534592.tif 000019
のいずれかであり、
〔式中、各Ｒ３は、水素、Ｃ１−Ｃ３０脂肪族基、またはＣ６−Ｃ３０芳香族基から選択されることができ；および
Ｒ４は、Ｃ１−Ｃ３０脂肪族基、またはＣ６−Ｃ３０芳香族基から選択されることができ；および  
ｎ＝１の場合、Ｒ３およびＲ５の少なくとも１つは水素ではない〕
で示されるものであってよい。
【０１３３】
１つの実施態様において、Ｘ−Ｒ５は存在する。Ｒ１はＣ１−Ｃ２４アルカリから選択されることができ、Ｒ２はＣ１−Ｃ３０脂肪族基から選択されることができ、ＸはＮ−Ｒ３であってよく、およびＲ５は、水素またはＣ１−Ｃ１０アルキレンから選択されることができる。認識されるように、Ｘ−Ｒ５が無い場合、シランは、一般式：
【化１９】
2015534592.tif 000020
〔式中、Ｒ１およびＲ２は、上記で定義した通りである〕    
で示されるものであってよい。
【０１３４】
好ましいシランとしては、例えば２つの３置換シリル基を有するシラン等のビス−シリルシランが挙げられる。置換基は独立して、Ｃ１−Ｃ２０アルコキシ、Ｃ６−Ｃ３０アリールオキシおよびＣ２−Ｃ３０アシルオキシから選択されてよい。本発明の改良組成物に使用される適当なビス−シリルシランとしては：
【化２０】
2015534592.tif 000021
〔式中、各Ｒ１は、Ｃ１−Ｃ２４アルキル、またはＣ２−Ｃ２４アシルから選択されてよく；
各Ｒ２は、Ｃ１−Ｃ２０脂肪族基、またはＣ６−Ｃ３０芳香族基から選択されることができ；  
Ｘは任意であり、および：
【化２１】
2015534592.tif 000022
のいずれかであり、  
式中、各Ｒ３は、水素、Ｃ１−Ｃ２０脂肪族基、またはＣ６−Ｃ３０芳香族基から選択されることができ；および
Ｒ４は、Ｃ１−Ｃ２０脂肪族基またはＣ６−Ｃ３０芳香族基から選択されることができる〕
が挙げられる。
【０１３５】
１つの実施形態において、Ｘは存在する。Ｒ１はＣ１−Ｃ２４アルキルから選択されることができ、Ｒ２はＣ１−Ｃ３０脂肪族基から選択されることができ、ＸはＮ−Ｒ３であってよい。認識されるように、Ｘが無い場合、ビス−シランは、一般式：
【化２２】
2015534592.tif 000023
〔式中、Ｒ１およびＲ２は、上記で定義した通りである〕  
で示されるものであってよい。    
【０１３６】
本発明の改良組成物に使用される幾つかのビス−シリルアミノシランの例としては以下のものが挙げられる：ビス−（トリメトキシシリルプロピル）アミン、ビス−（トリエトキシシリルプロピル）アミン、ビス−（トリエトキシシリルプロピル）エチレンジアミン、Ｎ−［２−（ビニルベンジルアミノ）エチル］−３−アミノプロピルトリメトキシシラン、およびアミノエチル−アミノプロピルトリメトキシシラン。
【０１３７】
そのようなシランは、ニトロソシラン化合物に対して１：３〜３：１の範囲で含まれてよい（化学量論的に）。当該技術分野において理解されるように、シランおよびニトロソシランのそのような混合は、ゴム基材への優れた接着をもたらすことができる。
【０１３８】
シランは、全組成物の１〜１０％ｗ／ｗの量で存在してよい。適切には、シランは、１〜５％ｗ／ｗの量、例えば１〜３％ｗ／ｗで存在してよい。シランは、全組成物の約３％ｗ／ｗで存在してよい。
【０１３９】
特に、ニトロソシランに加えて、アミノビス（プロピルトリメトキシシラン）の含有は、ゴムへの接着強度を著しく高める。アミノビス（プロピルトリメトキシシラン）が構造中に多くの官能基（ｆｕｎｃｔｉоｎ）を有することが考えられる。これは、フィルム形成および金属表面の「湿潤」を助けることを含む。  
【０１４０】
概して、対象基材へ適用された最終的な溶液は、広い範囲にわたって全シラン濃度および比率（シランのニトロソシランへの）が異なってよく、それでも有益な結果をもたらす。最終的な溶液は、少なくとも約０．１体積％の全シラン濃度、すなわち、最終的な溶液中のシランとニトロソシランの合計の濃度を含むはずである。約０．１体積％と約１０体積％との間の全シラン濃度を有する溶液は、高価なシランの浪費なく強力な接着を一般的にもたらす。
【０１４１】
望ましくは、実施態様において、上記の硫黄含浸粒子状固体に加えて、本発明の組成物は：
（ａ）少なくとも１つのホスホン酸塩部分；または
（ｂ）少なくとも１つのホスフィン酸塩部分；および  
（ｃ）上に規定の、芳香族ニトロソまたは芳香族ニトロソ前駆体およびそれらの組み合わせから選択される少なくとも１つの部分
を含む化合物をさらに含んでよい。    
【０１４２】
これらのリン化合物および同じものを含む組成物の例（しかし、本発明の硫黄含浸粒子／粒子状物質は含まない）は、国際出願第２０１１／０３２９９８号に見出され得るが、その内容は参照により本明細書に組み入れられる。硬化の間、ニトロソ基およびホスホン酸塩／ホスフィン酸塩の反応において、ニトロソは天然ゴム中のアリル官能価と反応し得るが、ホスホン酸塩／ホスフィン酸塩は、第２基材、例えばヒドロキシル化表面または金属等との接着を形成する。
【０１４３】
適切には、ホスホン酸塩部分は：
【化２３】
2015534592.tif 000024
〔式中、Ｒ１およびＲ２は同一または異なり、およびＨ、Ｃ１−Ｃ２４アルキル、およびＣ３−Ｃ２４アシルから選択される〕
で示される構造のものであってよい。  
【０１４４】
Ｒ１およびＲ２は同一または異なり、およびＣ１−Ｃ４アルキルから選択されてよい。
【０１４５】
適切には、ホスホン酸塩部分は、構造：
【化２４】
2015534592.tif 000025
〔式中、Ｒ１は、Ｃ１−Ｃ２４アルキル、またはＣ３−Ｃ２４アシルから選択され、Ｒ２は、Ｃ１−Ｃ２４アルキル、またはＣ３−Ｃ２４アシルから選択され；およびＲ１およびＲ２はＣ１−Ｃ４アルキルから選択されてよい〕
で示されるものであってよい。
【０１４６】
上記構造のそれぞれにおいて、短い不規則な曲線は、以上に規定の、芳香族ニトロソ、芳香族ニトロソ前駆体またはそれらの組み合わせを含む部分への結合を示す。
【０１４７】
適切には、本発明の改良組成物で用いる化合物は、一般構造：
【化２５】
2015534592.tif 000026
〔式中、ｕは０〜２０であり；  
Ａは、直接結合、Ｏ、またはＳであり；  
Ｒ４は、Ｈ、Ｃ１−Ｃ２４アルキル、およびＣ３−Ｃ２４アシルからなる群から選択され、好ましくはＣ１−Ｃ４アルキルであり；  
Ｒ５は、Ｃ１−Ｃ２４アルキル、およびＣ１−Ｃ２４アルコキシルおよびＣ３−Ｃ２４アシルからなる群から選択され；および  
Ｒ６は、ニトロソベンゼン、キノンオキシムまたはキノンジオキシムを含む部分である〕で示されるものであってよい。  
【０１４８】
Ｒ１、Ｒ２およびＲ３は、同一または異なることができ、およびＣ１−Ｃ４アルキルから選択されてよい。ｎは０〜５であってよい。ｎは１〜４であってよい。Ｒ４は、上に規定の、ニトロソベンゼン、キノンジオキシムまたはキノンオキシムを含む部分であってよい。Ｘは、Ｃ、ＯまたはＮであってよい。Ｘは、ＣまたはＯであってよい。ＸはＯであってよい。
【０１４９】
上記のＲ４の構造は：
【化２６】
2015534592.tif 000027
〔式中、Ｒ５はＣ１〜Ｃ１０アルキルであってよく：および
Ｚは、上記構造の環が、Ｃ１−Ｃ２０アルキル、Ｃ３−Ｃ２０シクロアルキル、Ｃ１−Ｃ２０アルコキシ、Ｃ７−Ｃ２０アラルキル、Ｃ７−Ｃ２０アルカリール、Ｃ５−Ｃ２０アリールアミン、Ｃ５−Ｃ２０アリールニトロソ、アミノ、ヒドロキシ、ハロゲンおよびそれらの組み合わせからなる群で、必要に応じて１、２、３または４置換されてよく、およびさらに、置換が、環の各炭素原子上で同一かまた異なってよいことを示す。該組成物の効果的な接着または硬化の障害が無い限りは、そのような置換が可能であり得る。例えば、インサイチュでニトロソベンゼン部分の発生の障害が無い場合である。  
から選択されてよい（Ｘを通じた結合を示す）。
【０１５０】
改良組成物において、適当な化合物は、一般式：
【化２７】
2015534592.tif 000028
〔式中、Ｒ３は、Ｃ１−Ｃ２４アルキル、Ｃ３−Ｃ２４アシルまたはＯＲ２であってよく；
Ｒ１およびＲ２は同一または異なり、およびＨ、Ｃ１−Ｃ２４アルキル、およびＣ３−Ｃ２４アシルから選択されてよい〕
で示される構造であってよい。
【０１５１】
Ｒ１、Ｒ２およびＲ３は、同一または異なることができ、およびＣ１−Ｃ４アルキルから選択されてよい。
【０１５２】
さらに適切には、化合物は、以下の一般構造：
【化２８】
2015534592.tif 000029
〔式中、Ｒ３は、Ｃ１−Ｃ２４アルキル、Ｃ３−Ｃ２４アシルまたはＯＲ２であってよい〕
で示されるものであってよい。
【０１５３】
Ｒ１およびＲ２は同一または異なり、およびＨ、Ｃ１−Ｃ２４アルキル、およびＣ３−Ｃ２４アシルから選択される。
【０１５４】
Ｒ１、Ｒ２およびＲ３は、同一または異なっていてよく、およびＣ１−Ｃ４アルキルから選択されてよい。
【０１５５】
本発明は、本発明による化合物のポリマーまたはコポリマーを提供する。
【０１５６】
本発明の他の例において、本発明の改良組成物は：
（ａ）少なくとも１つのホスホン酸塩部分；
（ｂ）少なくとも１つのホスフィン酸塩部分；および
（ｃ）芳香族ニトロソまたは芳香族ニトロソ前駆体およびそれらの組み合わせから選択される少なくとも１つの部分
を含むオリゴマーまたはコオリゴマーをさらに含み得る。
【０１５７】
ここで、コオリゴマー化合物は異なるモノマーから構成される。
【０１５８】
オリゴマーまたはコオリゴマーは、以下の一般構造式：
【化２９】
2015534592.tif 000030
〔式中、ｍは１〜１００であってよくき；ｎは０〜２０であってよく；ｐは１〜１０でであってよく；ｑは０〜５０であってよく；およびｑ＝０の場合、ｍ≧２であり；
Ｒ３およびＲ６は同一または異なってよく、およびＣ１−Ｃ２４アルキル、およびＣ３−Ｃ２４アシルまたはＯＲ２から選択されてよい〕で示される構造のものであってよい。
Ｒ２は、Ｈ、Ｃ１−Ｃ２４アルキル、およびＣ３−Ｃ２４アシルから選択されることができ；Ｘは、Ｃ、Ｏ、Ｎ、またはＳであってよく；  
Ｒ４は、（上に規定の）芳香族ニトロソまたは芳香族ニトロソ前駆体を含む部分であってよく；および
Ｒ７は、アクリレート、アルデヒド、アミノ、無水物、アジド、マレイミド、カルボン酸塩、スルホン酸塩、エポキシド、エステル官能基、ハロゲン、ヒドロキシ、イソシアネートまたはブロックトイソシアネート、硫黄官能基、ビニルおよびオレフィン官能基、またはポリマー構造から選択されることができる〕
を有してよい。
【０１５９】
Ｒ２、Ｒ３およびＲ６は、同一または異なることができ、およびＣ１−Ｃ４アルキルから選択されてよい。ｎは０〜５であってよい。ｎは１〜４であってよい。ｐは１〜５であってよい。ｑは１〜５であってよい。Ｒ４は、ニトロソベンゼン、キノンジオキシムまたはキノンオキシムを含む部分であってよい。Ｘは、Ｃ、ＯまたはＮであってよい。Ｘは、ＣまたはＯであってよい。ＸはＯであってよい。      
【０１６０】
本発明の改良組成物の一部を形成する好ましい化合物（ニトロソホスホン酸塩またはニトロソホスフィン酸塩とも呼ばれる）は、全組成物の１〜２０％ｗ／ｗの量で存在してよい。適切には、該化合物は、１〜１５％ｗ／ｗの量、例えば４〜１２％ｗ／ｗで存在してよい。該化合物は、全組成物の６％ｗ／ｗで存在してよい。
【０１６１】
本発明の化合物は、本発明の組成物において十分に加水分解されてよい。上記のように、水を含むキャリアは、少なくとも１つのホスホン酸塩またはホスフィン酸塩部分を含む化合物の加水分解を可能とすることができる。  
【０１６２】
本明細書では、化合物の加水分解とは、ホスホン酸塩またはホスフィン酸塩部分のアルコキシ（またはアシルオキシ）基の加水分解、すなわち、ヒドロキシ部分を生じる任意のアルコキシ部分の加水分解を意味する。該化合物中の少なくとも１つのアルコキシ部分は、良好な接着を確保するように加水分解されてよい。有利なことに、接着前の該化合物の加水分解は、改良された接着性をもたらし得る。接着前の該化合物の加水分解は、改良された接着強度をもたらし得る。接着前の該化合物の加水分解は、ポリマー鎖内にジエンおよびまたはアリル官能価を有するポリマー基材の金属またはヒドロキシル化表面への接着において、改良された接着強度をもたらし得る。
【０１６３】
熱の供給は、本発明の改良組成物のホスホン酸塩／ホスフィン酸塩部分の加水分解を助け得る。該組成物は、３０〜１００℃の間の温度に加熱してよい。適切には、該組成物は、４０〜６０℃の間の温度に加熱してよい。該組成物は、５０℃に加熱してよい。該組成物は、１〜２時間の間加熱してよい。該組成物は最大２時間加熱してよい。該組成物は対象基材に直接適用してよい。該組成物は対象基材への適用前に冷却してよい。
【０１６４】
本発明の該化合物を十分に加水分解する工程は、本発明の化合物のホスホン酸塩／ホスフィン酸塩部分の加水分解を促進するように該組成物の加熱を含んでよい。該組成物は、３０〜１００℃の間の温度に加熱してよい。適切には、該組成物は、４０〜６０℃の間の温度に加熱してよい。該組成物は、５０℃に加熱してよい。該組成物は、１〜２時間の間加熱してよい。該組成物は最大２時間加熱してよい。該組成物は対象基材に直接適用してよい。該組成物は対象基材への適用前に冷却してよい。    
【０１６５】
接着において、該化合物のホスホン酸塩／ホスフィン酸塩部分は、金属の表面またはヒドロキシル化表面へ固定するだろう。芳香族ニトロソまたは芳香族ニトロソ前駆体から選択される部分は一般的に、ポリマー、例えばゴム材料へ固定された状態となる。その結果、分子の各末端が官能基を有し、強力で耐久性がある接着を伴って材料の接着を助ける。
【０１６６】
望ましくは、本発明の実施態様において、上記の硫黄含浸粒子状固体に加えて、本発明の組成物は：
（ａ）少なくとも１つの銅化合物；および  
（ｂ）少なくとも１つの芳香族ニトロソ化合物前駆体
を含む化合物をさらに含み得る。
【０１６７】
銅化合物は、少なくとも１つの（上記に規定の）芳香族ニトロソ化合物前駆体を酸化してよく、芳香族ニトロソ化合物をインサイチュで発生させる。
【０１６８】
当業者により認識されるように、本発明の組成物は、接着促進剤をさらに含んでよい。接着促進剤は、芳香族ニトロソ化合物とエラストマー基材との間の架橋を促進し得えて、また基材に対する改良された接着性を提供し得る。例えば、接着促進剤は、上記に規定のシランであってよい。
【０１６９】
本発明のこの実施形態の改良組成物において、酸化剤は銅化合物である。銅酸化剤を用いてのキノンジオキシムのジニトロソベンゼン種への酸化の一般的なスキームを、情報のために以下に示す：
【化３０】
2015534592.tif 000031
【０１７０】
例えば、銅化合物は、Ｃｕ（Ｉ）化合物またはＣｕ（ＩＩ）化合物であってよい。銅化合物は、Ｃｕ（Ｉ）化合物またはＣｕ（ＩＩ）化合物へインサイチュで酸化し得るＣｕ（０）化合物であってよい。適当な銅化合物は、国際公開第ＷＯ２０１０／１０６０３０号で開示されており、その内容は参照により本明細書に組み入れられる。銅化合物は、金属銅、銅塩、酸化銅またはそれらの組みあわせであってよい。適当な銅化合物は、銅ナノ粉末、ＣｕＯ、Ｃｕ２Ｏ、ＣｕＳＣＮ、Ｃｕ（ＳＣＮ）２およびそれらの組み合わせからなる群から選択されてよい。銅化合物は、ＣｕＳＣＮ、Ｃｕ（ＳＣＮ）２またはそれらの組み合わせであってよい。銅化合物はＣｕＳＣＮであってよい。酸化剤はチオサン酸銅であってよい。その結果、上記の硫黄含浸粒子状固体と併せて、適切な量の本発明による銅酸化剤を利用して、ゴムへの金属の接着に適している改良組成物が配合され得る。
【０１７１】
銅化合物は、全組成物の１〜２０％ｗ／ｗの量で存在してよい。適切には、銅化合物は、１〜１０％ｗ／ｗの量、例えば２〜７％ｗ／ｗで存在してよい。銅化合物は、４％ｗ／ｗで存在してよい。  
【０１７２】
望ましくは、銅化合物（または酸化剤）はカプセル化されていてよい。  
【０１７３】
本発明の化合物は、芳香族ニトロソ化合物前駆体およびまたは銅塩のための適当なキャリアビヒクルをさらに含んでよい。  
【０１７４】
芳香族ニトロソ化合物前駆体を銅酸化剤と共に含む組成物はまた、上記の先行技術と関連している問題を克服し得る。さらに、本発明の組成物は、低毒性であるかもしれない。これは、加硫適用前に特に重要である。  
【０１７５】
さらなる態様において、本発明は、上記のような基材を共に接着するための改良組成物を提供し、該組成物は：
ｉ）少なくとも１つの本明細書に規定の本発明による化合物
を含む。
【０１７６】
本発明の改良組成物は以下をさらに含み得る：
ｉ）該化合物のための適当なキャリアビヒクル。
【０１７７】
上記のように、任意の適当なキャリアビヒクルを用い得ることが認識される。キャリアビヒクルが環境にやさしくあるべきことが特に望まれる。
【０１７８】
望ましくは、実施態様において、上記の硫黄含浸粒子状固体に加えて、本発明の組成物は、少なくとも１つのカプセル化芳香族ニトロソ化合物を含み得る。    
【０１７９】
本発明は、少なくとも１つのカプセル化された芳香族ニトロソ化合物前駆体を含む改良接着性組成物をさらに提供する。  
【０１８０】
さらなる態様において、本発明は、少なくとも１つの芳香族ニトロソ化合物前駆体と、芳香族ニトロソ化合物前駆体のための少なくとも１つの酸化剤とを含む改良接着性組成物を提供し、ここで、少なくとも１つの前駆体および酸化剤はカプセル化されている。酸化剤はカプセル化されてよい。その代わりに、前駆体および酸化剤の両方がカプセル化されてよい。
【０１８１】
カプセル化された芳香族ニトロソ化合物は、全組成物の１〜２０％ｗ／ｗの量で存在してよい。適切には、カプセル化された芳香族ニトロソ化合物は、１〜１０％ｗ／ｗの量、例えば１〜６％ｗ／ｗで存在してよい。カプセル化された芳香族ニトロソ化合物は、全組成物の２％ｗ／ｗで存在してよい。
【０１８２】
カプセル化された芳香族ニトロソ化合物前駆体は、全組成物の１〜２０％ｗ／ｗの量で存在してよい。適切には、カプセル化された芳香族ニトロソ化合物前駆体は、１〜１０％ｗ／ｗの量、例えば１〜６％ｗ／ｗで存在してよい。カプセル化された芳香族ニトロソ化合物前駆体は、全組成物の２％ｗ／ｗで存在してよい。        
【０１８３】
カプセル化されていない芳香族ニトロソ化合物前駆体は、全組成物の１〜２０％ｗ／ｗの量で存在してよい。適切には、カプセル化されていない芳香族ニトロソ化合物前駆体は、１〜１０％ｗ／ｗの量、例えば１〜６％ｗ／ｗで存在してよい。カプセル化されていない芳香族ニトロソ化合物前駆体は、全組成物の２％ｗ／ｗで存在してよい。
【０１８４】
本発明の組成物において、酸化剤は過酸化物であってよい。例えば、酸化剤は過酸化ベンゾイルであってよい。酸化剤はまた金属塩、例えば銅塩であってよい。適切な量の本発明によるカプセル化された酸化物を利用して、ゴムへの金属の接着に適している組成物が配合され得る。
【０１８５】
カプセル化された酸化剤は、全組成物の１〜２０％ｗ／ｗの量で存在してよい。適切には、カプセル化された酸化剤は、１〜１０％ｗ／ｗの量、例えば３〜８％ｗ／ｗで存在してよい。カプセル化された酸化剤は、４％ｗ／ｗで存在してよい。カプセル化された酸化剤は、８％ｗ／ｗで存在してよい。        
【０１８６】
カプセル化されていない酸化剤は、全組成物の１〜２０％ｗ／ｗの量で存在してよい。適切には、カプセル化されていない酸化剤は、１〜１０％ｗ／ｗの量、例えば３〜８％ｗ／ｗで存在してよい。カプセル化されていない酸化剤は、４％ｗ／ｗで存在してよい。カプセル化されていない酸化剤は、８％ｗ／ｗで存在してよい。
【０１８７】
成分をカプセル化することにより、本発明の組成物は、改良硬化性組成物中に自由なニトロソ基を含む化合物を配合するという望ましくない必要性を取り除く。酸化剤をカプセル化することによって、カプセル化された芳香族ニトロソ化合物前駆体またはそれらの組み合わせは、接着形成が起こる段階である加硫工程の間に前駆体の酸化によりニトロソ基のみが形成することを確保する。
【０１８８】
望ましくは、本発明の組成物において、封入剤は、熱的または機械的方法を用いて破裂することにより活性な心材を放出する安定なカプセルを含む。カプセル化された材料は、芳香族ニトロソ化合物または芳香族ニトロソ化合物前駆体の１つであってよい。カプセル化された材料は、芳香族ニトロソ化合物前駆体を芳香族ニトロソ化合物へインサイチュで酸化するために十分な量で存在する酸化剤であってよい。カプセル化された材料は、ニトロソ芳香族化合物と、ポリマー基材、例えばエラストマー等に存在するジエン部分またはアリル部分との間の反応速度を高めるための触媒であってよい。
【０１８９】
封入剤材料は、固い、ポリマー化材料、ゼラチンまたは樹脂からなる群から選択されてよい。例えば、適当な樹脂は、尿素／ホルムアルデヒド樹脂であってよい。カプセル／封入剤材料は構造的に堅固であるべきであり、カプセルは周囲媒体と反応すべきでなく、カプセル化された材料は封入剤材料から浸出すべきでなく、および封入剤材料は、カプセル化されなければ自発的に酸化し得るまたは吸湿性であり得る心材をカプセル化することができるべきである。カプセルの壁はまた、その中に含有されている材料による化学的攻撃に対して耐久性がなければならない。適当なカプセル／封入剤材料が当業者により選択されてよく、カプセルの従来の製造方法が使用されてよい。
【０１９０】
カプセル／マイクロカプセルは、２０〜１００マイクロメーターの範囲の平均直径を有してよい。好ましくは、マイクロカプセルは、約１．０ｋｇ／ｃｍ２より大きい加重下で破裂可能な壁を有しており、好ましくは２．０ｋｇ／ｃｍ２より大きい。適切には、カプセルは、３〜５ｋｇ／ｃｍ２の荷重下で破裂する。
【０１９１】
本発明の組成物は、カプセル化された芳香族ニトロソ化合物、（カプセル化された）芳香族ニトロソ化合物前駆体、および／または（カプセル化された）酸化剤の１つのためのキャリアビヒクルをさらに含んでよい。  
【０１９２】
本発明の組成物は、基材−エラストマー接着、例えばエラストマー−金属接着を提供する。本発明の組成物は、少なくとも１つのカプセル化された成分、例えばカプセル化された酸化剤、カプセル化された芳香族ニトロソ化合物前駆体、または芳香族ニトロソおよび芳香族ジニトロソ材料のエラストマーとの架橋を促進するカプセル化された接着促進剤を含む。本発明は、上記のカプセル化された材料の組み合わせも提供する。
【０１９３】
望ましくは、一実施態様において、上記の硫黄含浸粒子状固体に加えて、本発明の組成物は：
ｉ）少なくとも１つのハロゲン化ポリオレフィン；
ｉｉ）少なくとも１つの末端アルコキシシラン基を有する少なくとも１つのエポキシシラン；  
ｉｉｉ）少なくとも１つのビス−シラン、および
ｉｖ）必要に応じて少なくとも１つの有機溶媒
を更に含み得る。
【０１９４】
そのような組成物の例（しかし本発明の硫黄含浸粒子状固体／粒子状物質は含まない）は、国際出願番号ＰＣＴ／ＥＰ２０１１／０５６８２６号に提供されており、その内容は参照により本明細書に組み入れられる。  
【０１９５】
本発明のこの実施形態の改良硬化または改良硬化性組成物は、好ましくは一液型改良硬化性組成物であり、１以上のエポキシシランおよび１以上のビスシランが１以上のハロゲン化ポリオレフィンと使用前に混合されるということを意味する。
【０１９６】
上記の成分は好ましくは、少なくとも１つの上記の本発明の有機溶媒の存在下で混合される。
【０１９７】
一液系として本発明の改良硬化性組成物を配合することは好都合であり、従来の技術、例えば噴霧、ロール塗、浸漬等を用いる一段階で、そのような系が速やかに基材に適用されるからである。
【０１９８】
本発明の改良硬化性組成物は好ましくは貯蔵に安定であり、２２℃で少なくとも約１日の期間シール容器中に貯蔵された場合に、非強化目視検査により測定されたとき、改良硬化性組成配合物が均質のままであることを意味する。
【０１９９】
本明細書に使用する場合、用語「エポキシシラン」とは、１分子当たり少なくとも１つのエポキシ基および少なくとも１つの末端アルコキシシラン基を有する化合物を意味する。望ましくは、本発明の接着剤における使用を考慮されたエポキシシランは、１分子当たり単一エポキシ基および単一末端アルコキシシラン基を有する化合物から選択される。
【０２００】
本明細書に使用する場合、用語「末端アルコキシシラン基」とは、分子の１つの末端の官能基を意味し、そこで該官能基が厳密に１つのケイ素原子を含み、そこで少なくとも１つのアルコキシ残基が末端アルコキシシラン基のケイ素原子に結合されている。エポキシシランはまた、キャリア材料、例えばシリカキャリア等に結合されてよいことは、認識され得る。
【０２０１】
本発明の改良硬化性組成物は、任意の混合物または上記の皮膜形成剤の組み合わせを含むことができ、適切にはハロゲン化ポリオレフィンである。１以上のハロゲン化ポリオレフィンは、本発明の改良硬化性組成物中に存在してよく、本発明の改良硬化性組成物の全重量にそれぞれ基づいて、１〜３０ｗｔ％の範囲の量で十分な皮膜特性を提供し、より好ましくは３〜２０ｗｔ％の量であり、および特に好ましくは７〜１５ｗｔ％の量である。
【０２０２】
ハロゲン化ポリオレフィンが、塩素化ポリオレフィンから選択される場合、塩素化ポリオレフィンは、それぞれ本発明の改良硬化性組成物の全重量に基づいて、約１〜約３０重量％の範囲の量で存在することが好ましく、より好ましくは約３〜約２０重量％の量であり、および特に好ましくは約７〜約１５重量％の量である。
【０２０３】
本発明の改良硬化性組成物は、少なくとも１つの末端アルコキシシラン基を有する少なくとも１つのエポキシシラン（本明細書で以下、エポキシシランと呼ぶ）をさらに含む。
【０２０４】
他のエポキシ樹脂、例えば末端アルコキシシラン基を有しないエポキシ樹脂等の利用は、特に熱老化および形成した接着の後硬化に関して、結果として生じる改良硬化性組成物の接着性能の著しい低下を引き起こすかもしれないため、本発明の改良硬化性組成物におけるエポキシシランの使用が本質的である。
本発明の１つの実施形態において、エポキシシランの末端アルコキシシラン基は、式
【化３１】
2015534592.tif 000032
〔式中、ｕは、０、１または２であり、各ＲＩは独立して、水素、ハロゲン、アルキル、シクロアルキル、アルケニル、アリールまたはアシルから選択され、および各ＲＩＩは独立して、アルキル、シクロアルキル、アルケニル、アリールまたはアシルから選択される〕
で表される。特に好ましい実施形態において、ｕは０であり、およびＲＩＩはアルキルから選択され、好ましいアルキル基としては、メチル、エチル、ｎ−プロピルおよびイソ−プロピルが挙げられる。
【０２０５】
適当な末端アルコキシシラン基としては、トリメトキシシラン基、トリエトキシシラン基、トリ−ｎ−プロポキシシラン基および／またはトリ−イソ−プロポキシシラン基が挙げられる。
【０２０６】
本発明の改良硬化性組成物の接着特性を高めるために、本発明の改良硬化性組成物に使用されるエポキシシランが非ポリマー化合物であることが有利であり、該エポキシシランの分子量は、好ましくは１０００ｇ／ｍоｌより小さく、より好ましくは７５０ｇ／ｍоｌより小さく、および特に好ましくは５００ｇ／ｍоｌより小さいということを意味する。
【０２０７】
本発明の実施における使用を考慮されたエポキシシランは、モノシランであってよい。本明細書に使用する場合、用語「モノシラン」とは、１分子当たり厳密に１つのケイ素原子を有するシラン化合物を意味し、そこでモノシランは、３つのアルコキシ残基がケイ素原子に結合されているモノシラン好ましい。
【０２０８】
適当なエポキシシランは、式（Ｉ）：
【化３２】
2015534592.tif 000033
〔式中、Ｒａは二価の結合基であり、１〜２４、好ましくは２〜２０およびより好ましくは３〜１０個の炭素原子を含み、Ｒ１およびＲ３は互いに独立して、Ｃ１−２４アルキル、例えばＣ１−５アルキル、Ｃ２−２４アルケニル、Ｃ１−２４アルコキシルまたはＣ３−２４アシルから選択され、および、Ｒ２は、Ｃ１−２４アルキル、例えばＣ１−５アルキル等、またはＣ３−２４アシルから選択され、およびＡは、
【化３３】
2015534592.tif 000034
【化３４】
2015534592.tif 000035
のいずれかである〕  
で表され得る。
【０２０９】
望ましくは、Ｒｂ、ＲｃおよびＲｄはハロゲンである。
【０２１０】
二価の結合基Ｒａは、直線型または分岐の１〜２４個の炭素原子のアルキレン基であってよく、好ましくは２〜２０個の炭素原子、およびより好ましくは３〜１０個の炭素原子である。該アルキレン基は、少なくとも１つのヘテロ原子、好ましくは酸素、硫黄または窒素から選択されるヘテロ原子で中断されてよい。
【０２１１】
式（Ｉ）で示されるＲ１およびＲ３は互いに独立して、Ｃ１−５アルコキシルから選択され、例えばメトキシ、エトキシ、ｎ−プロポキシまたはイソ−プロポキシ等であり、および／または式（Ｉ）のＲ２は、メチル、エチル、ｎ−プロピルまたはイソ−プロピルのようなＣ１−５アルキルであることは、さらに好ましい状態である。より好ましくは、式（Ｉ）のＲ１およびＲ３は両方、メトキシ、エトキシ、ｎ−プロポキシまたはイソ−プロポキシから選択され、および式（Ｉ）のＲ２は、メチル、エチル、ｎ−プロピルまたはイソ−プロピルである。
【０２１２】
特に好ましいエポキシシランは、式（ＩＩ）：
【化３５】
2015534592.tif 000036
〔式中、ｎは１〜１０の整数であり、ｍは０〜１４の整数であり、Ｒ１ａおよびＲ３ａは互いに独立して、Ｃ１−２４アルキル、例えばＣ１−５アルキル等、Ｃ２−２４アルケニル、Ｃ１−２４アルコキシルまたはＣ３−２４アシルから選択され、および、Ｒ２ａは、Ｃ１−２４アルキル、例えばＣ１−５アルキル等、またはＣ３−２４アシルから選択される〕
で表される。望ましくは、ｎは１、２または３であり、および／またはｍは２、３または４であり、そこでｎが１であり、およびｍが３であることが特に好ましい。
【０２１３】
式（ＩＩ）のＲ１ａおよびＲ３ａは互いに独立して、Ｃ１−５アルコキシルから選択され、例えばメトキシ、エトキシ、ｎ−プロポキシまたはイソ−プロポキシ等であり、および／または式（ＩＩ）のＲ２ａはメチル、エチル、ｎ−プロピルまたはイソ−プロピルのようなＣ１−５アルキルであることは、さらに好ましい状態である。より好ましくは、式（ＩＩ）のＲ１ａおよびＲ３ａはいずれも、メトキシ、エトキシ、ｎ−プロポキシまたはイソ−プロポキシから選択され、および式（ＩＩ）のＲ２’は、メチル、エチル、ｎ−プロピルまたはイソ−プロピルである。
【０２１４】
本発明の実施における使用を考慮された他の特に好ましいエポキシシランは、式（ＩＩａ）：
【化３６】
2015534592.tif 000037
〔式中、ｖは１〜１０の整数であり、Ｒ１ｂおよびＲ３ｂは互いに独立して、Ｃ１−２４アルキル、例えばＣ１−５アルキル等、Ｃ２−２４アルケニル、Ｃ１−２４アルコキシル、例えばＣ１−５アルコキシル等、またはＣ３−２４アシルから選択され、および、Ｒ２ｂは、Ｃ１−２４アルキル、例えばまたはＣ３−２４アシル等から選択される〕  
で表される。望ましくは、ｖは１、２または３である。
【０２１５】
式（ＩＩ）のＲ１ｂおよびＲ３ｂは互いに独立して、Ｃ１−５アルコキシルから選択され、例えばメトキシ、エトキシ、ｎ−プロポキシまたはイソ−プロポキシ等であり、および／または式（ＩＩ）のＲ２ｂはメチル、エチル、ｎ−プロピルまたはイソ−プロピルのようなＣ１−５アルキルであることは、さらに好ましい状態である。より好ましくは、式（ＩＩ）のＲ１ｂおよびＲ３ｂはいずれも、メトキシ、エトキシ、ｎ−プロポキシまたはイソ−プロポキシから選択され、および式（ＩＩａ）のＲ２’’は、メチル、エチル、ｎ−プロピルまたはイソ−プロピルである。
【０２１６】
本発明の１つの実施形態において、エポキシシランは、３−グリシジルオキシプロピルトリメトキシシラン（ＧＬＹＭＯ）、３−グリシジルオキシプロピルトリエトキシシラン（ＧＬＹＥＯ）、３−グリシジルオキシプロピルトリ−ｎ−プロポキシシラン、３−グリシジルオキシプロピルトリ−イソ−プロポキシシラン、３−グリシジルオキシプロピルトリ−ｎ−ブトキシシラン、３−グリシジルオキシプロピルトリ−イソ−ブトキシシラン、ベータ−（３，４−エポキシシクロヘキシル）−エチルトリメトキシシラン、ベータ−（３，４−エポキシシクロヘキシル）−エチルトリエトキシシラン、ベータ−（３，４−エポキシシクロヘキシル）−エチルトリ−ｎ−プロポキシシラン、ベータ−（３，４−エポキシシクロヘキシル）−エチルトリ−イソ−プロポキシシラン、ガンマ−（３，４−エポキシシクロヘキシル）−プロピルトリメトキシシラン、ガンマ−（３，４−エポキシシクロヘキシル）−プロピルトリエトキシシラン、ガンマ−（３，４−エポキシシクロヘキシル）−プロピルトリ−ｎ−プロポキシシラン、ガンマ−（３，４−エポキシシクロヘキシル）−プロピルトリ−イソ−プロポキシシラン、および／またはそれらの組み合わせから選択される。
【０２１７】
上記のエポキシシランは、当該技術分野において公知であり、Ｅｖｏｎｉｋ  Ｉｎｄｕｓｔｒｉｅｓ  ＡＧ、Ｗａｃｋｅｒ  Ｃｈｅｍｉｅ  ＡＧ、信越化学およびＧｅｌｅｓｔ  Ｉｎｃ．を含む様々な会社から市販されている。
【０２１８】
単一エポキシシランまたは２以上のエポキシシランの混合物は、本発明の改良硬化性組成物に使用されることができる。  
【０２１９】
基材、特に金属基材への十分な接着性を確保するために、それぞれ本発明の改良硬化性組成物の全重量に基づいて、１以上のエポキシシランが、０．２〜５ｗｔ％の量で存在することが望ましく、好ましくは０．５〜２ｗｔ％の量であり、およびより好ましくは０．７５〜１．２５ｗｔ％の量である。
【０２２０】
本発明の改良硬化性組成物は、少なくとも１つのビス−シランをさらに含んでよい。本明細書に使用する場合、用語「ビス−シラン」とは、１分子当たり厳密に２つのケイ素原子を有するシラン化合物を意味し、そこで２つのケイ素原子は、二価の結合基により互いに結合されており、および各ケイ素原子が３つの追加の置換基を有しており、そこで３つの追加の置換基の少なくとも１つが、アルキルまたはアルコキシ残基である。その結果として、本発明の改良硬化性組成物に使用されるビス−シランは、２つの末端オルガノシリル基を含む。本発明の改良硬化性組成物における使用を考慮されたビス−シランが、少なくとも１つの上記に規定の末端アルコキシシラン基を含む条件下では、該ビス−シランは、少なくとも１つのエポキシ基を含まない。
【０２２１】
本発明の１つの実施態様において、ビス−シランの末端オルガノシリル基は、式
【化３７】
2015534592.tif 000038
〔式中、ｗは０、１、２または３であり、好ましくはｗは３であり、各ＲＩＩＩは独立して、水素、ハロゲン、アルキル、シクロアルキル、アルケニル、アリールまたはアシルから選択され、各ＲＩＶは独立して、アルキル、シクロアルキル、アルケニル、アリールまたはアシルから選択される〕
で表される。特に好ましい実施形態において、ｗは０であり、およびＲＩＶはアルキルから選択され、好ましいアルキル基としては、メチル、エチル、ｎ−プロピルおよびイソ−プロピルが挙げられる。
【０２２２】
本発明の改良硬化性組成物の接着特性を高めるために、本発明の改良硬化性組成物に使用されるビス−シランはが非ポリマー化合物であることは有利であり、該ビス−シランはの分子量は、好ましくは１０００ｇ／ｍｏｌより小さく、より好ましくは７５０ｇ／ｍｏｌより小さく、および特に好ましくは５００ｇ／ｍｏｌより小さいということを意味する。
【０２２３】
本発明の改良硬化性組成物における使用を考慮された適当なビス−シランは式（ＩＩＩ）、
【化３８】
2015534592.tif 000039
〔式中、ｐは０〜３であり、ｑは０〜３であり、Ｂは１〜２４個の炭素原子およびＮ，ＳまたはＯから選択される少なくとも１つのハロゲン原子を含む二価の結合基を表し、各Ｒ４および各Ｒ６は独立して、水素、ハロゲン、Ｃ１−２４アルキル、Ｃ２−２４アルケニル、Ｃ１−２４アルコキシルまたはＣ３−２４アシルから選択され、および各Ｒ５および各Ｒ７は独立して、Ｃ１−２４アルキルまたはＣ３−２４アシルから選択される〕  
で表されてよい。  
【０２２４】
式（ＩＩＩ）の二価の結合基Ｂが、以下の構造要素：
【化３９】
2015534592.tif 000040
〔式中、Ｒ８は、水素、Ｃ１−２４アルキル、例えばＣ１−４アルキル等、またはＣ６−１８アリールから選択される〕；
【化４０】
2015534592.tif 000041
〔式中、各Ｒ９は独立して、水素、Ｃ１−２４アルキル、例えばＣ１−４アルキル等、またはＣ６−１８アリールから選択され、およびＲ１０は、Ｃ１−２４アルキレンまたはＣ６−１８アリレンから選択される〕；または  
【化４１】
2015534592.tif 000042
〔式中、Ｙは、Ｏ、Ｓ、および−ＮＲ１１−から選択され、Ｚは、Ｏ、Ｓ、および−ＮＲ１２−から選択され、そこでＲ１１およびＲ１２は互いに独立して、水素またはＣ１−２４アルキル、例えばＣ１−４アルキル等、またはＣ６−１８アリールから選択され；Ｘは、Ｏ、Ｓから選択され、但しＹおよびＺの両方が、ＯまたはＳではなく、好ましくはＹはＮＨであり、ＺはＮＨであり、ＸはＯである〕
の１つを含む場合、特に良好な接着および乾燥特性が達成される。  
好ましくは、ＹはＮＨ、ＺはＮＨ、およびＸはＯである。
【０２２５】
代わりの実施形態において、式（ＩＩＩ）の二価の結合基Ｂは、以下の構造要素：
【化４２】
2015534592.tif 000043
〔式中、Ｒ１３は、Ｃ１−２４アルキル、例えばＣ１−４アルキル等である〕
を含む。
【０２２６】
好ましいビス−シランとしては、２つの３置換シリル基を有するビス−シランが挙げられる。置換基は独立して、Ｃ１−２４アルコキシ、Ｃ６−１８アリールオキシおよびＣ２−２４アシルオキシから選択されてよい。
【０２２７】
本発明の範囲内での使用のための適当なビス−シランとしては、式（ＩＶ）：
【化４３】
2015534592.tif 000044
［式中、ｋは０または１であり、各Ｒ１５は独立して、Ｃ１−４アルキルまたはＣ１−４アシルから選択され、および各Ｒ１４は独立して、Ｃ１−６アルキレンまたはＣ６−１２アリレンから選択され、およびＤは、以下の二価基：
【化４４】
2015534592.tif 000045
〔式中、Ｒ８は、水素、Ｃ１−２４アルキル、例えばＣ１−４アルキル等、またはＣ６−１８アリールから選択される〕；
【化４５】
2015534592.tif 000046
〔式中、各Ｒ９ａは独立して、水素、Ｃ１−２４アルキル、例えばＣ１−４アルキル等、またはＣ６−１８アリールから選択され、およびＲ１０ａは、Ｃ１−２４アルキレンまたはＣ６−１８アリレンから選択される〕；  
【化４６】
2015534592.tif 000047
〔式中、Ｙは、Ｏ、Ｓ、および−ＮＲ１１ａ−から選択され、Ｚは、Ｏ、Ｓ、および−ＮＲ１２ａ−から選択され、そこでＲ１１ａおよびＲ１２ａは互いに独立して、水素またはＣ１−２４アルキル、またはＣ６−１８アリールから選択され；Ｘは、ＯまたはＳから選択され、但しＹおよびＺの両方が、ＯまたはＳではない。好ましくはＹはＮＨであり、ＺはＮＨであり、ＸはＯである〕
で示されるものが挙げられる。
【０２２８】
本発明の改良硬化性組成物の範囲内での使用のための適当なビス−シランの例としては：
【化４７】
2015534592.tif 000048
〔式中、ｒは１〜１０であり、例えば１〜４等であり、およびＲ１６は、Ｃ１−４アルキルまたはＣ１−４アシルから選択される〕、および／または
【化４８】
2015534592.tif 000049
〔式中、ｒは１〜１０であり、例えば１〜４等であり、およびＲ１６ａは、Ｃ１−４アルキルまたはＣ１−４アシルから選択される〕
が挙げられる。
【０２２９】
本発明の１つの実施形態において、ビス−シランは、ビス−（トリメトキシシリルエチル）アミン、ビス−（トリエトキシシリルエチル）アミン、ビス−（トリ−ｎ−プロポキシシリルエチル）アミン、ビス−（トリ−イソ−プロポキシシリルエチル）アミン、ビス−（トリメトキシシリルプロピル）アミン、ビス−（トリエトキシシリルプロピル）アミン、ビス−（トリ−ｎ−プロポキシシリルプロピル）アミン、ビス−（トリ−イソ−プロポキシシリルプロピル）アミン、ビス−（トリメトキシシリルエチル）ウレア、ビス−（トリエトキシシリルエチル）ウレア、ビス−（トリ−ｎ−プロポキシシリルエチル）ウレア、ビス−（トリ−イソ−プロポキシシリルエチル）ウレア、ビス−（トリメトキシシリルプロピル）ウレア、ビス−（トリエトキシシリルプロピル）ウレア、ビス−（トリ−ｎ−プロポキシシリルプロピル）ウレア、ビス−（トリ−イソ−プロポキシシリルプロピル）ウレア、および／またはそれらの組み合わせから選択される。好ましくは、ビス−（トリメトキシシリルプロピル）ウレアおよび／またはビス−（トリメトキシシリルプロピル）アミンが本発明において使用されるが、他のビス−シランも使用されてよい。
【０２３０】
他の望ましいビス−シランとしては、Ｎ，Ｏ−ビス（トリメチルシリル）アセトアミド、Ｎ，Ｏ−ビス（トリエチルシリル）アセトアミド、１，３−ビス（トリメチルシリル）ウレア、１，３−ビス（トリエチルシリル）ウレア、１，３−ビス（トリメチルシリル）チオウレア、１，３−ビス（トリエチルシリル）チオウレア、および／またはそれらの組み合わせが挙げられる。
【０２３１】
上記のビス−シランは、当該技術分野において公知であり、Ｅｖｏｎｉｋ  Ｉｎｄｕｓｔｒｉｅｓ  ＡＧ、Ｗａｃｋｅｒ  Ｃｈｅｍｉｅ  ＡＧ、信越化学およびＧｅｌｅｓｔ  Ｉｎｃ．を含む様々な会社から市販されている。
【０２３２】
単一ビス−シランまたは２以上のビス−シランの混合物は、本発明の改良硬化性組成物に使用されることができる。
【０２３３】
１以上のビス−シランは、それぞれ本発明の改良硬化性組成物の全重量に基づいて、０．１〜２ｗｔ％の量で存在することが望ましく、好ましくは０．１５〜１ｗｔ％の量であり、より好ましくは０．２〜０．４ｗｔ％の量である。
【０２３４】
本発明の改良硬化性組成物において、上記のハロゲン化ポリオレフィン、エポキシシランおよびビスシランの組み合わせを使用することにより、本発明の改良硬化性組成物のエラストマー−金属の接着特性は、相当する先行技術の相乗的な組み合わせを含まない改良硬化性組成物を超えて著しく改良される。加えて、本発明の改良硬化性組成物のコーティング特性は、相当する先行技術の接着剤組成配合物を超えて改善される。従来の硬化性組成物は、基材、例えば金属基材等に適用された後、高温での乾燥時間が通常は必要である。それとは対照的に、本発明の改良硬化性組成物は、２２℃で短い期間で乾燥することができ、結果として生じるコーティングは固く粘着性がない。したがって、異なる基材、例えば金属基材等の下塗りおよび貯蔵が可能であり、これらの下塗りされた基材を、後の接着作業において、そのまま使用することができる。
【０２３５】
本発明の改良硬化性組成物は有利なことに、１以上の上記のエポキシシランを、０．２〜５ｗｔ％の量、好ましくは０．５〜２ｗｔ％の量、および特に好ましくは０．７５〜１．２５ｗｔ％の量で含んでよく、１以上の上記のビス−シランを０．１〜２ｗｔ％の量、好ましくは０．１５〜１ｗｔ％の量、および特に好ましくは０．２〜０．４ｗｔ％の量で含んでよく、そこで各量は本発明の改良硬化性組成物の全重量に基づく。  
【０２３６】
本発明の改良硬化性組成物が、エポキシシランおよびビス−シランを１：０．２〜１：０．８の重量比、好ましくは１：０．３〜１：０．７の重量比で含む場合、特に耐久性があるエラストマー−金属接着が、本発明の改良硬化性組成物の硬化生成物により形成される。
【０２３７】
本明細書に用いる場合、エポキシシランのビス−シランに対する重量比とは、本発明の改良硬化性組成物中に存在する全てのエポキシシラン全量の、本発明の改良硬化性組成物中に存在する全てのビスシラン全量に対する重量比を意味する。
【０２３８】
本発明の改良硬化性組成物の接着性能は、以下のエポキシシランとビス−シランとの組み合わせ：
・３−グリシジルオキシプロピルトリメトキシシラン、および、ビス−（トリメトキシシリルプロピル）アミン；  
・３−グリシジルオキシプロピルトリメトキシシラン、および、ビス−（トリメトキシシリルプロピル）ウレア；  
・３−グリシジルオキシプロピルトリエトキシシラン、および、ビス−（トリメトキシシリルプロピル）アミン；  
・３−グリシジルオキシプロピルトリエトキシシラン、および、ビス−（トリメトキシシリルプロピル）ウレア；
・３−グリシジルオキシプロピルトリ−ｎ−プロポキシシラン、および、ビス−（トリメトキシシリルプロピル）アミン；  
・３−グリシジルオキシプロピルトリ−ｎ−プロポキシシラン、および、ビス−（トリメトキシシリルプロピル）ウレア；
・３−グリシジルオキシプロピルトリ−イソ−プロポキシシラン、および、ビス−（トリメトキシシリルプロピル）アミン；  
・３−グリシジルオキシプロピルトリ−イソ−プロポキシシラン、および、ビス−（トリメトキシシリルプロピル）ウレア
を使用することにより、より改良されることができる。
【０２３９】
特に良好な接着性能は、エポキシシランおよびビスシランの以下の組合わせを、所定量で用いる場合に得られ、各量は、本発明の向上した硬化性組成物の全量を基準とする：
・０．５〜２ｗｔ％の３−グリシジルオキシプロピルトリメトキシシラン、および、０．１５〜１ｗｔ％のビス−（トリメトキシシリルプロピル）アミン；  
・０．５〜２ｗｔ％の３−グリシジルオキシプロピルトリメトキシシラン、および、０．１５〜１ｗｔ％のビス−（トリメトキシシリルプロピル）ウレア；  
・０．５〜２ｗｔ％の３−グリシジルオキシプロピルトリエトキシシラン、および、０．１５〜１ｗｔ％のビス−（トリメトキシシリルプロピル）アミン；  
・０．５〜２ｗｔ％の３−グリシジルオキシプロピルトリエトキシシラン、および、０．１５〜１ｗｔ％のビス−（トリメトキシシリルプロピル）ウレア；
・０．５〜２ｗｔ％の３−グリシジルオキシプロピルトリ−ｎ−プロポキシシラン、および、０．１５〜１ｗｔ％のビス−（トリメトキシシリルプロピル）アミン；  
・０．５〜２ｗｔ％の３−グリシジルオキシプロピルトリ−ｎ−プロポキシシラン、および、０．１５〜１ｗｔ％のビス−（トリメトキシシリルプロピル）ウレア；
・０．５〜２ｗｔ％の３−グリシジルオキシプロピルトリ−イソ−プロポキシシラン、および、０．１５〜１ｗｔ％の−（トリメトキシシリルプロピル）アミン；  
・０．５〜２ｗｔ％の３−グリシジルオキシプロピルトリ−イソ−プロポキシシラン、および、０．１５〜１ｗｔ％のビス−（トリメトキシシリルプロピル）ウレア。
【０２４０】
本発明に使用されるエポキシシランおよびビス−シランは好ましくは、本発明の改良硬化性組成物の自由な可動性の成分であり、前記シラン化合物は、キャリア材料、例えば固体表面等に固定化されないことを意味する。  
【０２４１】
しかしながら、特定の用途については、本発明に使用されるエポキシシランおよび／またはビス−シランは、キャリア材料、例えば固体表面等に固定化されることが望ましいことがある。
【０２４２】
本発明の改良硬化性組成物は、従来の方法により準備できる。適用の容易性のために、本発明の改良硬化性組成物の成分は、液体キャリア、例えば有機溶剤または異なる有機溶剤の混合物等に分散または溶解されることができる。改良硬化性組成物が適用されるとすぐに、液体キャリアは蒸発する。
【０２４３】
１つの実施形態において、本発明の改良硬化性組成物は、少なくとも１つの有機溶媒を液体キャリアとして含む。有機溶剤は、水または水混和性溶剤を含んでよく、そこで、有機溶媒中の水の量は、それぞれ有機溶媒の全重量に基づいて、１０ｗｔ％より少なく、好ましくは５ｗｔ％より少なく、より好ましくは１ｗｔ％より少なく、および特に好ましくは０．１ｗｔ％より少ない。  
【０２４４】
有機溶媒中に存在する水の量に応じて、本発明に使用されるエポキシシランおよび／またはビス−シランは、部分的にまたは完全に加水分解される。
【０２４５】
有機溶媒の適当な例としては、例えばベンゼン、トルエン、キシレン、クロロベンゼン、およびジクロロベンゼン等の芳香族炭化水素およびハロゲン化芳香族炭化水素；例えばトリクロロエチレン、パークロロエチレン、および二塩化プロピレン等のハロゲン化脂肪族炭化水素；例えばメチルエチルケトン、およびメチルイソブチルケトン等のケトン；エーテル、ナフサ等が挙げられ、そのような溶媒の混合物が挙げられる。
【０２４６】
好ましい有機溶媒は、キシレンおよびトルエン、オルト−クロロトルエンおよびパラ−クロロトルエンであり、必要に応じてテトラクロロエチレンと組み合わさる。
【０２４７】
本発明の改良硬化性組成物は、前述の有機溶媒の任意の混合物を含むことができ、そこで少なくとも１つの芳香族溶媒と少なくとも１つの非芳香族溶媒との混合物が好ましく、乾燥して粘着性がない皮膜が形成されることを確保する。用いられる有機溶媒の量は、それぞれ本発明の改良硬化性組成物の全重量に基づいて、好ましくは約５０〜約９０重量パーセントの範囲であり、より好ましくは約６０〜約８０重量パーセントの範囲であり、特に好ましくは約６５〜約７５重量パーセントの範囲である。
【０２４８】
本発明の改良硬化性組成物は、ポリマー−金属、例えばゴム−金属等のエラストマー−金属の接着用途への使用に適している改良硬化性組成配合物に慣習的に使用される任意の添加剤を追加的に含んでよい。
【０２４９】
そのような添加剤の実例としては、強化カーボンブラック；充填剤、例えば炭酸カルシウム、チョーク、タルク、シリカ、または金属酸化物等；促進剤系；加硫遅延剤；促進剤、例えば酸化亜鉛またはステアリン酸等；可塑剤、例えば芳香油、パラフィン系石油、ナフテン系石油および合成鉱油等；光防護剤；オゾン防護剤；工程助剤、硫黄および／またはそれらの任意の組み合わせが挙げられる。
【０２５０】
通常は、これらの添加剤は、それぞれ本発明の改良硬化性組成物の全重量に基づいて、約０．１〜約８０重量パーセントの量、より好ましくは約０．１〜約４０重量パーセントの量で存在してよい。
【０２５１】
本発明の改良硬化性組成物の他の典型的な配合物は、改良硬化性組成物の全重量に基づいて：  
ｉ）１〜３０ｗｔ％の少なくとも１つのハロゲン化ポリオレフィン；
ｉｉ）少なくとも１つの末端アルコキシシラン基を有する０．２〜５ｗｔ％の少なくとも１つのエポキシシラン
ｉｉｉ）０．１〜２ｗｔ％の少なくとも１つのビス−シラン；および
ｉｖ）４０〜９０ｗｔ％の少なくとも１つの有機溶媒；  
ｖ）０〜５０ｗｔ％の少なくとも１つの添加剤
を含むか、またはこれらから構成される。
【０２５２】
本発明の改良硬化性組成物の他の典型的な配合物は、改良硬化性組成物の全重量に基づいて：  
ｉ）１〜３０ｗｔ％の少なくとも１つの塩素化ポリオレフィン；
ｉｉ）０．２〜５ｗｔ％の、３−グリシジルオキシプロピルトリメトキシシラン、３−グリシジルオキシプロピルトリエトキシシラン、３−グリシジルオキシプロピルトリ−ｎ−プロポキシシラン、３−グリシジルオキシプロピルトリ−イソ−プロポキシシラン、３−グリシジルオキシプロピルトリ−ｎ−ブトキシシラン、３−グリシジルオキシプロピルトリ−イソ−ブトキシシラン、ベータ−（３，４−エポキシシクロヘキシル）−エチルトリメトキシシラン、ベータ−（３，４−エポキシシクロヘキシル）−エチルトリエトキシシラン、ベータ−（３，４−エポキシシクロヘキシル）−エチルトリ−ｎ−プロポキシシラン、ベータ−（３，４−エポキシシクロヘキシル）−エチルトリ−イソ−プロポキシシラン、ガンマ−（３，４−エポキシシクロヘキシル）−プロピルトリメトキシシラン、ガンマ−（３，４−エポキシシクロヘキシル）−プロピルトリエトキシシラン、ガンマ−（３，４−エポキシシクロヘキシル）−プロピルトリ−ｎ−プロポキシシラン、およびガンマ−（３，４−エポキシシクロヘキシル）−プロピルトリ−イソ−プロポキシシランからなる群から選択される少なくとも１つの末端アルコキシシラン基を有する少なくとも１つのエポキシシラン；
ｉｉｉ）０．１〜２ｗｔ％の少なくとも１つのビス−シラン；および
ｉｖ）４０〜９０ｗｔ％の少なくとも１つの有機溶媒；  
ｖ）０〜５０ｗｔ％の少なくとも１つの添加剤
を含むか、またはこれらから構成される。
【０２５３】
本発明の改良硬化性組成物のさらなる典型的な配合物は、改良硬化性組成物の全重量に基づいて：  
ｉ）１〜３０ｗｔ％の少なくとも１つの塩素化ポリオレフィン；
ｉｉ）少なくとも１つの末端アルコキシシラン基を有する０．２〜５ｗｔ％の少なくとも１つのエポキシシラン
ｉｉｉ）ビス−（トリメトキシシリルエチル）アミン、ビス−（トリエトキシシリルエチル）アミン、ビス−（トリ−ｎ−プロポキシシリルエチル）アミン、ビス−（トリ−イソ−プロポキシシリルエチル）アミン、ビス−（トリメトキシシリルプロピル）アミン、ビス−（トリエトキシシリルプロピル）アミン、ビス−（トリ−ｎ−プロポキシシリルプロピル）アミン、ビス−（トリ−イソ−プロポキシシリルプロピル）アミン、ビス−（トリメトキシシリルエチル）ウレア、ビス−（トリエトキシシリルエチル）ウレア、ビス−（トリ−ｎ−プロポキシシリルエチル）ウレア、ビス−（トリ−イソ−プロポキシシリルエチル）ウレア、ビス−（トリメトキシシリルプロピル）ウレア、ビス−（トリエトキシシリルプロピル）ウレア、ビス−（トリ−ｎ−プロポキシシリルプロピル）ウレア、およびビス−（トリ−イソ−プロポキシシリルプロピル）ウレアからなる群から選択される、０．１〜２ｗｔ％の少なくとも１つのビス−シラン；  
ｉｖ）４０〜９０ｗｔ％の少なくとも１つの有機溶媒；  
ｖ）０〜５０ｗｔ％の少なくとも１つの添加剤
を含むか、またはこれらから構成される。
【０２５４】
本発明の改良硬化性組成物の他の典型的な配合物は、改良硬化性組成物の全重量に基づいて：  
ｉ）１〜３０ｗｔ％の少なくとも１つの塩素化ポリオレフィン；
ｉｉ）３−グリシジルオキシプロピルトリメトキシシラン、３−グリシジルオキシプロピルトリエトキシシラン、３−グリシジルオキシプロピルトリ−ｎ−プロポキシシラン、３−グリシジルオキシプロピルトリ−イソ−プロポキシシラン、３−グリシジルオキシプロピルトリ−ｎ−ブトキシシラン、および３−グリシジルオキシプロピルトリ−イソ−ブトキシシランからなる群から選択される少なくとも１つの末端アルコキシシラン基を有する０．２〜５ｗｔ％の少なくとも１つのエポキシシラン；
ｉｉｉ）ビス−（トリメトキシシリルプロピル）ウレアおよび／またはビス−（トリメトキシシリルプロピル）アミンから選択される０．１〜２ｗｔ％の少なくとも１つのビス−シラン；および
ｉｖ）４０〜９０ｗｔ％の少なくとも１つの有機溶媒；  
ｖ）０〜５０ｗｔ％の少なくとも１つの添加剤
を含むか、またはこれらから構成される。
【０２５５】
これに関連して、本発明の改良硬化性組成物は、ニトロソ含有化合物が実質的に無いことが好ましい。本明細書に使用する場合、用語「ニトロソ含有化合物」とは、少なくとも１つのニトロソ官能基＊−Ｎ＝Ｏを含む任意の化合物を意味する。用語「ニトロソ含有化合物が実質的に無い」とは、本発明の改良硬化性組成物が、それぞれ本発明の改良硬化性組成物の全重量に基づいて、１ｗｔ％より少ないニトロソ含有化合物を含み、好ましくは０．１ｗｔ％より少なく、より好ましくは０．０１ｗｔ％より少なく、および特に好ましくは０．００１ｗｔ％より少ないことを意味する。他の実施形態において、本発明の改良硬化性組成物は、ニトロソ含有化合物が完全に無い。さらなる実施形態において、本発明の改良硬化性組成物は、イソシアネート含有化合物が実質的に無い。本明細書に使用する場合、用語「イソシアネート含有化合物」とは、少なくとも１つのイソシアネート官能基＊−ＮＣＯを含む任意の化合物を意味する。用語「イソシアネート含有化合物が実質的に無い」とは、本発明の改良硬化性組成物が、それぞれ本発明の改良硬化性組成物の全重量に基づいて、１ｗｔ％より少ないイソシアネート含有化合物を含み、好ましくは０．１ｗｔ％より少なく、より好ましくは０．０１ｗｔ％より少なく、および特に好ましくは０．００１ｗｔ％より少ないことを意味する。全イソシアネート含有化合物および全ニトロソ含有化合物の全量が、それぞれ本発明の改良硬化性組成物の全量に基づいて、１．５ｗｔ％より少なく、好ましくは０．１５ｗｔ％より少なく、より好ましくは０．０１５ｗｔ％より少なく、および特に好ましくは０．００１５ｗｔ％より少ないニトロソ含有化合物であることも望ましい。他の実施形態において、本発明の改良硬化性組成物は、イソシアネート含有化合物を完全に含まない、またはイソシアネート含有化合物およびニトロソ含有化合物を完全に含まない。
【０２５６】
本発明による改良硬化性組成物の他の利点は、特に、極性エラストマー基材、例えばニトリルブタジエンゴム（ＮＢＲ）、水素化ニトリルブタジエンゴム（ＨＮＢＲ）および／またはエチレンアクリルエラストマーの金属基材への接着に使用される場合、該改良硬化性組成物は、優れた接着強度を提供する硬化が可能であることである。  
【０２５７】
例えば、本発明の改良硬化性組成物の接着強度を決定するためのゴム−金属接着の試験において、８５％〜１００％のゴムの破損が観察された。さらに、結果として生じた接着は、優れた温水耐性を有する。
【０２５８】
さらなる局面では、本発明は、本発明の硫黄含浸粒子状固体を含む改良硬化性組成物を、少なくとも１つの基材へ適用する工程および接着を形成するように基材を置く工程を含む２つの基材を接着する方法におよぶ。  
【０２５９】
適切には、基材へ材料を接着する方法が提供され、以下の工程：
ａ）本発明に規定の硬化性組成物を供給する工程；
ｂ）接着する材料を未硬化形態で供給する工程、および  
ｃ）前記組成物および接着する材料を同時に硬化して、該材料を基材へ接着する工程
を含む。
【０２６０】
適切には、接着する材料は硬化してエラストマー、例えばゴム等を形成する。
【０２６１】
他の態様において、第１基材を第２基材に接着するプロセスが提供され、以下の工程：
ａ）本発明に規定の硬化性組成物を供給する工程；
ｂ）該硬化性組成物を該第１基材の表面の少なくとも一部に適用する工程、および
ｃ）前記第１基材の表面と硬化組成物を必要に応じて適用した該第２基材の表面とを十分な熱および圧力の条件下で接触して、２つの基材の間で硬化接着を生じさせる工程
を含む。
【０２６２】
望ましくは、請求項２６の方法は、第１基材が第２基材へ接着する前に加硫処理されるか、または架橋されたエラストマーであり、適切には、第１基材は、ゴムであり、および第２基材は、金属表面である。ゴムは、金属表面への接着と同時に加硫または架橋され得る。
【０２６３】
更なる局面では、エラストマー材料を架橋する方法は、以下の工程を含む：
ａ）少なくとも１つの硫黄含浸粒子状固体を未硬化形態で供給する工程、
ｂ）該組成物と少なくとも１つのエラストマー材料とを混合して、硬化性混合物を形成する工程、および  
ｃ）硬化性混合物を十分な熱および圧力の条件に曝してエラストマーを架橋する工程。  
【０２６４】
適切には、エラストマー材料はゴムであってよい。
【０２６５】
適切には、未硬化組成物は、
（ｉ）少なくとも１つの芳香族ニトロソまたは少なくとも１つの芳香族ニトロソ前駆体化合物またはそれらの組み合わせ；および
（ｉｉ）少なくとも１つの非ハロゲン化ヒドロキシ基含有樹脂を少なくとも１つの架橋剤と共に含む皮膜形成剤成分
の少なくとも１つをさらに含む。
【０２６６】
好ましくは、該混合物は、約５０℃より高い温度で熱に曝され、より適切には約５０℃より高く、よりさらに適切には約８０℃より高い。最も好ましい温度範囲は、約１５０と約１８０℃との間である。
【０２６７】
必要に応じて、１バールを超える圧力を適用してよい。
【０２６８】
他の局面において、本発明は、第１基材を第２基材に接着する方法が提供され、以下の工程を含む：
ａ）本発明に規定の硫黄含浸粒子状固体を含む改良硬化性組成物を供給する工程；
ｂ）本発明に規定の改良硬化性組成物を第１基材の表面の少なくとも一部に適用する工程、および
ｃ）前記第１基材の表面と本発明において規定の改良硬化性組成物を必要に応じて適用した該第２基材の表面とを十分な熱および／または圧力の条件下で接触して、２つの基材の間で硬化または改良硬化性組成物接着を生じさせる工程。
【０２６９】
更なる局面では、本発明は、以下の工程を含むエラストマー材料を架橋する方法に関する：
ａ）少なくとも１つの硫黄含浸粒子状固体を供給する工程、
ｂ）前記組成物と少なくとも１つのエラストマー材料とを混合して混合物を形成する工程、および
ｃ）前記混合物を硬化を行うのに適した条件に暴露する工程。
【０２７０】
そのような架橋を行う典型的な効果条件は、上記５０℃の温度へおよび任意に約１バールを超える圧力下で加熱する工程を含む。適切には、この方法では、少なくとも１つの硫黄含浸粒子状固体を上述の少なくとも１つのニトロソ化合物と組み合わせて用いる。  
適切には、第１基材は、金属表面である第２基材に結合する前に加硫または架橋されるゴム基材であり得る。
【０２７１】
ゴムは、金属表面への接着と同時に加硫または架橋され得る。
【０２７２】
接着の前に、金属基材の表面は、例えば脱脂、グリットブラスト仕上、リン酸亜鉛処理（ｚｉｎｃ−ｐｈоｓｐｈａｔｉｚｉｎｇ）等の当該技術分野で公知の１以上の方法により洗浄してよい。
【０２７３】
上記のように、本発明の改良硬化性組成物が、上記のような金属材料への極性エラストマー材料の接着に使用されることができることは、特に有利である。  
【０２７４】
本発明の方法の１つの実施形態において、第１基材は金属基材であってよく、および／または第２基材は、極性エラストマー材料のようエラストマー材料、例えばニトリルブタジエンゴム（ＮＢＲ）、水素化ニトリルブタジエンゴム（ＨＮＢＲ）および／またはエチレンアクリルエラストマーおよび／またはそれらの任意の組み合わせまたは混合物を含んでよいか、または、これらからなる。
【０２７５】
上記のプロセスの工程ｂ）において、本発明の改良硬化性組成物は、第１基材の表面の少なくとも一部、例えば、金属表面の少なくとも一部に、噴霧、浸漬、はけ塗、および／または塗り付けにより適用してよい。改良硬化性組成物を適用した後、形成したコーティングを乾燥することが可能であることが好ましい。いくつかの場合において、本発明の改良硬化性組成物の適用の前に、第１基材、例えば金属基材等を予熱して改良硬化性組成物の乾燥を助けることが望ましいかもしれない。本発明の改良硬化性組成物が、約３μｍ〜約２０μｍの範囲、より好ましくは約６μｍ〜約１２μｍの範囲の膜厚を有する皮膜を形成するのに十分な量で適用される場合、耐久性がある改良硬化性組成物の接着が好ましく得られる。
【０２７６】
その後、本発明の方法の工程ｃ）において、該２つの基材の間で改良硬化組成物接着を生じさせるのに十分な熱および圧力の条件下で、第１基材の表面を、改良硬化性組成物を必要に応じて塗布した第２基材の表面と接触する。  
【０２７７】
本発明の好ましい実施形態において、約１００℃〜約２００℃、好ましくは約１６０℃〜約１９０℃の温度で、約２０ＭＰａ〜約２００ＭＰａ、好ましくは約２５ＭＰａ〜５０ＭＰａの圧力下で、該２つの基材を合わせることに由来する本発明の方法の工程ｃ）で該２つの基材の間の改良接着が形成される。形成した部品は好ましくは、約１分〜６０分の間、適用された圧力および温度下で保持するべきであり、より好ましくは約３分〜約２０分の間である。  
【０２７８】
２つの基材の間で改良接着を生じさせるのに十分な熱および圧力の条件下は、本発明の改良硬化性組成物の化学組成に応じて、および／またはエラストマー基材の加硫速度に応じて変化し得る。本発明の１つの実施形態において、本発明の方法の工程ｃ）で、エラストマー基材は、金属基材の表面へ接着すると同時に加硫される。
【０２７９】
代わりの実施形態において、エラストマー基材は、接着プロセスの前に既に加硫されており、本発明の方法の工程ｃ）で、エラストマー基材の加硫が実質的に起こらないことを意味する。
【０２８０】
一般に、接着は、エラストマー基材の加硫の間に達成されることが望ましい。
【０２８１】
本発明の方法は、半溶融材料としてのエラストマー基材を改良硬化性組成物がコートされた金属表面に適用することにより、例えば射出成形プロセス等により行われてよい。本発明の方法はまた、圧縮成形、トランスファー成形またはオートクレーブ硬化技術の利用により行われてよい。プロセスが完了した後、完全に加硫された材料が、上記の硫黄含浸粒子状固体を含む本発明の改良硬化性組成物の硬化生成物により金属基材へ接着され、接着した部品が形成される。
【０２８２】
したがって、本発明の他の態様は、上記の硫黄含浸粒子状固体を含む本発明の改良硬化性組成物の硬化生成物により共に接着した少なくとも２つの基材を含む物品または部品である。  
【０２８３】
さらなる態様において、本発明は、上記の硫黄含有粒子状固体を含む本発明の硬化された改良硬化性組成物の硬化生成物により共に接着した第１基材および第２基材を含む部品に関する。
【０２８４】
望ましくは、基材の１つはエラストマー、例えば天然または合成ゴム等である。第２基材は、エラストマー、金属、ガラスまたは他のヒドロキシル化基材であってよい。本発明はさらに、ポリマー、例えばエラストマー、例えば天然または合成ゴム等および本発明による組成物を含む硬化生成物にまで及ぶ。
【０２８５】
本発明の物品は好ましくは、本発明の改良硬化組成物の硬化生成物により少なくとも１つのエラストマー基材へ接着された少なくとも１つの金属基材を含む接着した部品であり、そこでエラストマー基材は好ましくは、ニトリルブタジエンゴム（ＮＢＲ）、水素化ニトリルブタジエンゴム（ＨＮＢＲ）および／またはエチレンアクリルエラストマーから選択される。
【０２８６】
本発明の物品または接着した部品は、限定するものではないが、エンジンマウント、ダンパー、またはベルトを含む最終用途に使える状態である。本発明のさらなる態様は、第１基材の第２基材への接着のための本発明の改良硬化性組成物の使用であり、そこで１つの基材はエラストマー基材である。適当な金属基材および適当なポリマー基材、エラストマー基材、および極性エラストマー基材は上述されている。
【０２８７】
上記のように、ポリマー材料、例えばエラストマー材料等、例えばゴム組成物と金属またはヒドロキシル化表面との間の優れた接着性は、本明細書に規定の硫黄含浸カーボンブラックを含む本明細書に記載の改良組成物の使用により実現し得る。  
【０２８８】
その上さらなる態様において、本発明は、基材および本発明による改良組成物を含む硬化生成物を提供する。
【０２８９】
本発明の他の態様は物品に関連し、本発明の改良組成物の硬化生成物により共に接着される少なくとも２つの基材を含む。
【０２９０】
そのような記載の改良硬化性組成物でコートされた金属基材は、改良硬化性組成物でコートされた金属上に未硬化状態でポリマー材料を適用し、ポリマー材料を硬化してその後直ちに金属に接着することにより、ポリマー材料、例えばゴム組成物に接着され得る。  
【０２９１】
ゴムポリマー材料の場合において、未硬化ゴムは、ゴムを硬化するための期間にわたって熱および圧力を用いて加硫されてよく、結果としてゴムの金属への接着が生じる。
【０２９２】
該方法は、第１基材および第２基材を合わせた後に加熱する工程をさらに含んでよい。有利なことに、加熱は接着形成の速度を増加し得る。加熱は接着強度を向上し得る。
【０２９３】
硫黄含浸粒子状固体を含む本発明の改良組成物は、薄膜またはコーティングとして対象基材に適用され得る。これは、対象基材への組成物の均一（または平らな）適用を可能とし得る。該組成物の対象基材への均一な適用は、改良硬化を可能とし得る。
【０２９４】
本発明の方法は、本発明の組成物のニトロシラン成分を実質的に加水分解する工程をさらに含み得る。  
【０２９５】
該組成物中の少なくとも１つのアルコキシ（またはアシルオキシ）部分は、良好な接着を確保するために加水分解されてよい。当業者により認識されるように、工程ａ）およびｂ）の順序は入れ替えてよい。例えば、生成物は少なくとも１つの基材に適用され、その後加水分解されてよく、または生成物は、少なくとも１つの基材への適用の前に加水分解されてよい。
【０２９６】
さらなる局面において、本発明は２つの基材を共に接着する方法を提供し、該方法は、硫黄含浸粒子状固体を含む組成物を供給する工程、および
以下の成分を実質的に加水分解する工程：
ａ）少なくとも１つのアルコキシシラン部分；および  
ｂ）芳香族ニトロソまたは芳香族ニトロソ前駆体およびそれらの組み合わせから選択される少なくとも１つの部分  
少なくとも１つの基材へのステップ１の実質的に加水分解された化合物を適用する工程；および
第１および第２基材をその間で接着が形成されるように貼り合わせる工程
を含む。
【０２９７】
該化合物中の少なくとも１つのアルコキシ部分は、良好な接着を確保するように加水分解されてよい。当業者により認識されるように、工程１および２の順序は重要ではない。例えば、生成物は少なくとも１つの基材に適用され、その後加水分解されてよく、または生成物は、少なくとも１つの基材への適用の前に加水分解されてよい。該方法は、第１基材および第２基材を合わせた後に加熱する工程をさらに含んでよい。有利なことに、加熱は接着形成の速度を増加し得る。加熱は接着強度を向上し得る。
【０２９８】
更なる局面において、本発明は、
ａ）少なくとも１つのアルコキシシラン部分；および  
ｂ）芳香族ニトロソまたは芳香族ニトロソ前駆体およびそれらの組み合わせから選択される少なくとも１つの部分
を含む化合物；
該化合物のためのキャリア、該キャリアは少なくとも０．１％ｗ／ｗの水を含む、
を含有およびさらに含む（本発明の）硫黄含浸粒子状固体を含む組成物を供給する工程：
組成物を加熱する工程；および
少なくとも１つの基材の接着表面へ組成物を適用する工程および基材の接着表面を共に合わせる工程
を含む２つの基材を共に接着する方法を提供する。    
【０２９９】
当業者により認識されるように、工程２および３の順序は重要ではない。例えば、該組成物は少なくとも１つの基材に適用され、その後加熱されてよく、または、該組成物は、少なくとも１つの基材への適用の前に加熱されてよい。
【０３００】
熱の供給は化合物のアルコキシシラン部分の加水分解を助け得る。該組成物は３０〜１００℃の間の温度に加熱してよい。適切には、該組成物は４０〜６０℃の間の温度に加熱してよい。該組成物は５０℃に加熱してよい。該組成物は１〜２時間の間加熱してよい。該組成物は最大２時間加熱してよい。該組成物は対象基材に直接適用してよい。該組成物は対象基材への適用前に冷却してよい。
【０３０１】
改良硬化性組成物は、薄膜またはコーティングとして対象基材に適用し得る。これは、対象基材への組成物の均一（または平らな）適用を可能とし得る。該組成物の対象基材への均一な適用は、改良硬化を可能とし得る。
【０３０２】
該方法は、表面を合わせた後に加熱する工程をさらに含んでよい。有利なことに、加熱は接着形成の速度を増加し得る。加熱は、上記のいくつかの条件下での接着強度、耐久性、および耐性を改良し得る。
【０３０３】
従って、そのような記載の接着性組成物でコートされた金属は、接着組成物でコートされた金属上に未硬化状態でポリマー材料を適用し、ポリマー材料を硬化してその後直ちに金属に接着することにより、ポリマー材料、例えばゴム組成物に接着され得る。ゴムポリマー材料の場合において、未硬化ゴムは、ゴムを硬化するための期間にわたって熱および圧力を用いて加硫されてよく、結果としてゴムの金属への接着が生じる。  
【０３０４】
金属およびまたはヒドロキシル化表面へのそのような接着は、ポリマーと反応することができるニトロソ基により達成される。ポリマーは、ポリマー鎖内にアルケン／アリル官能価を含んでよい。例えば、ポリマー鎖内のジエンまたはアリル官能価である。
【０３０５】
ポリマー材料、例えばゴム組成物等と、金属またはヒドロキシル化表面との間の優れた接着性は、シラン溶液の最小限の浪費で、そのような記載の化合物と組成物の使用により実現し得る。粘着用途におけるそれらの使用に関して、本発明の組成物は一般に、性能特性を失わずに、ゴム接着のための伝統的な接着系中に存在する組成物より薄い。
【０３０６】
さらなる態様において、本発明は、本発明による組成物を有する基材を提供し、第２基材への後の接着のために該組成物が該基材に予備適用される（ｐｒｅ−ａｐｐｌｉｅｄ）。本明細書に使用する場合、用語「予備適用」とは、本発明の組成物が基材に固定されたままであるように、本発明の組成物を適用してよいことを示し、結果として生じる前処理基材は、貯蔵に適している。組成物は、長い期間その有効性を維持するはずである。前処理基材は、第２基材への後の接着のために貯蔵してよい。有利なことに、基材は、前処理プロセスにおいて組成物でコートでき、必要に応じて貯蔵でき、その後に（自動）製造プロセスにおいて利用することができる。組成物は、ポリマー基材（例えばエラストマー等、例えば天然または合成ゴム）、金属またはヒドロキシル化表面に予備適用してよい。組成物は、金属またはヒドロキシル化表面に予備適用してよい。
【０３０７】
さらなる態様において、本発明は：
ａ）少なくとも１つのアルコキシシラン部分；および  
ｂ）芳香族ニトロソまたは芳香族ニトロソ前駆体およびそれらの組み合わせから選択される少なくとも１つの部分
を含む化合物；
該化合物のためのキャリア、該キャリアは少なくとも０．１％ｗ／ｗの水を含む、
を含む（本発明の）硫黄含浸粒子状固体を含む組成物を有する容器を提供する。該化合物は、十分に加水分解されてよい。
【０３０８】
さらなる態様において、本発明は、２つの基材を共に接着するために３０〜１００℃に加熱された（本発明による）硫黄含浸粒子状固体を含む組成物を供給することの使用を提供し、（本発明による）組成物は：
ａ）少なくとも１つのアルコキシシラン部分；および  
ｂ）芳香族ニトロソまたは芳香族ニトロソ前駆体およびそれらの組み合わせから選択される少なくとも１つの部分
を含む化合物；
該化合物のためのキャリア、該キャリアは少なくとも０．１％ｗ／ｗの水を含む、
を含む。
【０３０９】
本発明の組成物は、４０〜６０℃の間の温度に加熱してよい。該組成物は５０℃に加熱してよい。加熱した該組成物は対象基材に直接適用してよい。該組成物は対象基材への適用前に冷却してよい。
【０３１０】
更なる局面において、本発明は、以下の工程を含む２つの基材を共に接着する方法を提供する：
（ｉ）本発明に規定の硫黄含浸粒子状固体を含む改良硬化性組成物を供給する工程；
（ｉｉ）珪酸塩、アルミン酸塩、ゲルマニウム酸塩またはそれらの組み合わせを含むプライマーを少なくとも１つの基材に適用する工程；
（ｉｉｉ）ａ）少なくとも１つのアルコキシシラン部分；および
ｂ）芳香族ニトロソまたは芳香族ニトロソ前駆体およびそれらの組み合わせから選択される少なくとも１つの部分
を含む化合物を少なくとも１つの基材へ適用する工程、および
（ｉｖ）第１および第２基材を組成物で接着が形成されるよう貼り合わせる工程。
本明細書に使用する場合、用語「珪酸塩、アルミン酸塩、ゲルマニウム酸塩またはそれらの組み合わせを含む下塗剤を適用」とは、少なくとも１つのアルコキシシラン部分および少なくとも１つの芳香族ニトロソ（前駆体）部分を含む化合物のその後の適用ために、珪酸塩、アルミン酸塩、ゲルマニウム酸塩またはそれらの組み合わせのある量を表面に適用することを意味する。例えば、珪酸塩、アルミン酸塩、ゲルマニウム酸塩またはそれらの組み合わせを含む下塗剤は、付着層、単分子層、薄膜、被膜等として適用してよい。適切には、第２基材への後の接着のために第１基材を下塗することを目的として、珪酸塩、アルミン酸塩、ゲルマニウム酸塩またはそれらの組み合わせを含む下塗剤を該第１基材の表面に適用してよい。プライマーは、珪酸塩、アルミン酸塩、ゲルマニウム酸塩またはそれらの組み合わせを含んでよい。    
【０３１１】
珪酸塩、アルミン酸塩、ゲルマニウム酸塩またはそれらの組み合わせを含む下塗剤は、１つの基材または両方の基材に適用してよい。有利なことに、珪酸塩、アルミン酸塩、ゲルマニウム酸塩またはそれらの組み合わせを含む下塗剤の基材への適用は、改良された硬化強度を生じるかもしれず、製造および自動プロセスにおいて特にそうである。
【０３１２】
珪酸塩、アルミン酸塩、ゲルマニウム酸塩またはそれらの組み合わせを含む下塗剤は、適当なキャリアで少なくとも１つの基材に適用してよい。例えば、キャリアは溶媒、湿潤剤または分散媒であってよい。
【０３１３】
プライマーは、例えばガラス繊維等のガラス、石英、粘土、タルク、ゼオライト、磁器、セラミック、シリコン基材およびそれらの組み合わせを含む群から選択される成分を含んでよい。プライマーはケイ酸塩であってよい。    
【０３１４】
上記のように、第１基材および／または第２基材は、金属基材、ガラス基材または布製の基材であってよい。その代わりに、第１基材およびまたは第２基材は、ポリマー材料、例えば天然または合成ゴムのようなエラストマー材料等を含む、または、これらからなる、ことが可能である。本発明の好ましい改良硬化性組成物は、ポリマー、例えばエラストマー材料等の他の基材、例えばプライマーを使用していない金属基材等への接着に採用されるワンコートの改良硬化性組成物である。適当なエラストマー材料は以上に記載している。
【０３１５】
本発明の方法に用いられる本発明のプライマーおよび化合物（および組成物）は、予備適用の構成で使用することができる。本明細書に使用する場合、用語「予備適用」とは、本発明のプライマーまたは化合物または組成物を、それらが基材に固定されたままであるように適用してよいことを示し、結果として生じる前処理は、貯蔵に適している。プライマーまたは化合物または組成物は、長い期間その有効性を維持するはずである。前処理基材は、第２基材への後の接着のために貯蔵してよい。
【０３１６】
例えば、これは、珪酸塩、アルミン酸塩、ゲルマニウム酸塩またはそれらの組み合わせを含む下塗剤を、下塗剤が基材に固定されたままであるように、第１基材に予備適用する（ｐｒｅ−ａｐｐｌｙｉｎｇ）ことを含んでよい。有利なことに、基材は、前処理プロセスにおいて下塗りでき、必要に応じて貯蔵でき、その後に（自動）製造プロセスにおいて利用できる。    
【０３１７】
その結果、本発明は、基材を下塗することを目的として、珪酸塩、アルミン酸塩、ゲルマニウム酸塩またはそれらの組み合わせを含む下塗剤を有する基材をさらに提供し、少なくとも１つのアルコキシシラン部分；および、芳香族ニトロソまたは芳香族前駆体およびそれらの組み合わせから選択される少なくとも１つの部分を含む化合物を用いての第２基材への後の接着のために、該下塗剤が該基材に予備適用される。基材の少なくとも１つは、ポリマー鎖内にジエンまたはアリル官能価を含むポリマーを含んでよく、例えば、ポリマーはエラストマー、例えば天然または合成ゴム等であってよい。合成ゴムはニトリルブタジエンゴムであってよい。合成ゴムはＨＮＢＲであってよい。    
【０３１８】
本発明は、少なくとも１つのアルコキシシラン部分；および、芳香族ニトロソまたは芳香族前駆体およびそれらの組み合わせから選択される少なくとも１つの部分を含む化合物を含む基材をさらに提供し、第２基材への後の接着のために該化合物が該基材に予備適用される。第１基材は、本明細書に規定のヒドロキシル化表面を含んでよい。第２基材は、ポリマーを含んでよい。ポリマーは、ポリマー鎖内にジエンまたはアリル官能価を含むポリマーを含んでよく、例えば、ポリマーはエラストマー、例えば天然または合成ゴム等であってよい。合成ゴムはニトリルブタジエンゴムであってよい。合成ゴムはＨＮＢＲであってよい。有利なことに、基材は、下処理でき、その後に（自動）製造プロセスにおいて利用することができる。
【０３１９】
本発明のプライマーまたは該化合物または該組成物は、ポリマー基材（例えばエラストマー等、例えば天然または合成ゴム）、またはヒドロキシル化表面に予備適用してよい。該組成物は、ヒドロキシル化表面に予備適用してよい。    
【０３２０】
さらなる局面において、本発明は、硬化性組成物の製造における硫黄のための放出剤として硫黄含浸粒子状固体の使用に関する。本発明は、硬化性組成物の製造における硫黄のための放出剤として本明細書に規定の硫黄含浸粒子状固体を含む組成物の使用にまで及ぶ。そのような使用において、硬化性組成物は、基材、例えばエラストマー、金属、ガラスまたは他のヒドロキシル化基材へのエラストマー材料の接着のための組成物である。適切には、硬化性組成物は、加硫プロセスの間に硬化する。硫黄含浸粒子状固体または硫黄含浸粒子状固体を含む硬化性組成物は、架橋剤としてエラストマー材料に使用してよい。
【０３２１】
本発明は、本明細書に記載の硬化性組成物の硬化生成物または本明細書に記載の使用にまで及ぶ。  
【０３２２】
本発明の方法、本発明の化合物および組成物は、以下の非限定的な用途において実用性が見出され得る：自動車用タイミングベルトの製造、ガラス／ガラスファイバー強化プラスチックおよび複合部品への接着、強化ゴムの製造、タイヤ製造、コンベヤーベルト製造および例えば被服等の織布の製造、例えば保護被服である。
【０３２３】
適当である場合には、本発明の１つの実施形態の全ての任意のおよび／または好ましい特徴は、本発明の別の／他の実施形態の任意のおよび／または好ましい特徴と調和し得ることは、認識されるだろう。特に硫黄含浸粒状固体材料は、上記の通り、本発明の全ての可能性のある組成物に用いることができる。
【０３２４】
本明細書の以下に開示される実施例は一般化された実施例を示すのみであり、本発明を再現することができる他の配合および方法が可能であり、本発明により包含されることは、当業者にとって直ちに明らかなはずである。  
【実施例】
【０３２５】
用いた硫黄含浸粒子状固体
本発明の実施例に用いた硫黄含浸粒子状固体は、硫黄含浸粉末活性化炭素または硫黄含浸木炭である。
【０３２６】
適当な材料の第１例はＤｅｓｏｒｅｘ  ＤＹ  ７００  Ｓ（Ｄｏｎａｕ  Ｃａｒｂｏｎ）である。これは木炭の選択品位に基づく蒸気活性化粉末炭素である。活性炭は、特別な熱製造方法において硫黄で含浸させ、良好な吸着容量を有する。
【０３２７】
【表１】
2015534592.tif 000050
【０３２８】
適当な材料の第２例はＤｅｓｏｒｅｘ  ＨＧＣ  ８×１６  Ｓであり、これはヤシシェルに基づく粒子状硫黄含浸活炭である。材料を煙道ガス、天然ガスあるいは他の廃ガスからの水銀の除去に使用することができる。
【０３２９】
【表２】
2015534592.tif 000051
【０３３０】
適当な材料の第３例はＤｅｓｏｒｅｘ  ＨＧＤ  ４Ｓであり、これは石炭に基づく硫黄含浸炭素であり、Ｄｅｓｏｒｅｘ  ＨＧＤ  ４Ｓは、高い活性炭に基づき、有機不純物と同様に水銀について高い吸着容量を有する。
【０３３１】
【表３】
2015534592.tif 000052
【０３３２】
比較例のためにここで用いたＣＫ３（ＣＡＳ  ＲＮ  １３３３−８６−４）は、ゴム化合物中の補強充填剤を要求する応用のためのカーボンブラックである。ここで用いるＣＫ  ３は工業上生成されたカーボンブラックである。ＣＫ  ３は、硬化の発現を遅らせることによりゴム化合物に相当な焼け（スコーチ）安全性を与えるガスブラックである。
【０３３３】
【表４】
2015534592.tif 000053
【０３３４】
ＤｅｓｏｒｅｘとＣＫ３等級のＢＥＴ表面積は次のとおりである：ＤｅｓｏｒｅｘおよびＣＫ３グレードのＢＥＴ表面積は：Ｄｅｓｏｒｅｘ  ＨＧＣ  ８  ｘ１６Ｓ＝硫黄の含浸前の全表面積約１０００ｍ２／ｇ（ＴＤＳから）；Ｄｅｓｏｒｅｘ  ＨＧＤ−４Ｓ＝硫黄の含浸前の全表面積約１０００ｍ２／ｇ（ＴＤＳから）；Ｄｅｓｏｒｅｘ  ＤＹ７００Ｓ＝約７００ｍ２／ｇ（ＴＤＳから）；Ｃａｒｂｏｐａｌ  ＭＢ４Ｓ（対照実験のための硫黄無しの活性炭）＝約９００ｍ２／ｇ（ＴＤＳから）；およびＣＫ３＝約８８ｍ２／ｇ（ＢＥＴ  ＡＳＴＭ試験に置き換えられたＣＴＡＢ試験法を経由してＴＤＳから）；である。
【０３３５】
ゴム−金属接着試験
ＷＤＫ（Ａｓｓｏｃｉａｔｉｏｎ  ｏｆ  Ｇｅｒｍａｎ  Ｒｕｂｂｅｒ  Ｍａｎｕｆａｃｔｕｒｉｎｇ  Ｉｎｄｕｓｔｒｙ）の以下に概説されるガイドライン２０００（Ａｓｓｅｓｓｍｅｎｔ  ｏｆ  Ｒｕｂｂｅｒ  ｔｏ  Ｍｅｔａｌ  Ｂｏｄｉｎｇ  Ａｇｅｎｔｓ  ｆｏｒ  ＮＶＨ  Ａｐｐｒｉｃａｔｉｏｎｓ）に従って、接着部品を破壊するように引っ張った。
【０３３６】
本発明の組成物により生成した接着の性能を試験するため、Ｐ−２５緩衝パーツ（ｂｕｆｆｅｒ  ｐａｒｔｓ）が用いられ、それはＡＳＴＭ−Ｄ４２９−方法Ｆの試験手順の一部である。  
【０３３７】
結果
硫黄含浸炭素の例は標準カーボンブラック粒子（ＣＫ３）と同等であった。以下の表における結果（例１〜４）は、ＣＫ３のカーボンブラック例の接着効果を超える硫黄含浸炭素の向上した接着効果を明らかに示す。蒸気へ２４時間暴露した後の接着強度（ＷＤＫガイドライン２０００の通り）は、５ＭＰａ〜９．５ＭＰａまで改良される。
【０３３８】
【表５】
2015534592.tif 000054
【０３３９】
硫黄含浸炭素を有する異なった等級の塩素化ポリマーを用いる更なる例。等級ＨＰＥ１５１５、Ｓｕｐｅｒｃｈｌｏｎ  ＨＥ１２００およびＨＰＥ２２００Ｈはすべて＞６５％の塩素含有率を含有する。分子量は５０〜１５０，０００ｇ／ｍｏｌである。
【０３４０】
【表６】
2015534592.tif 000055
【０３４１】
皮膜形成剤成分 
ゴムの加硫の前に、接着剤でコートされた金属部分（例えば金属部品へのゴムの接着において）が高温（＞１６０℃）に曝される場合、予備焼成が起こる。ゴム−金属の接着剤が、その組成物の一部として塩素化ポリオレフィンおよび特に塩素化ポリエチレンを高い塩素濃度で含有する場合、この予備焼成プロセスの後に不十分な接着強度が観察できる。本発明の皮膜形成剤成分、例えば、遊離イソシアネートかブロックイソシアネートのどちらかまたは両方の組み合わせ、エポキシ樹脂またはフェノール樹脂の含有により、予備焼成された接着の強度が著しく増加する。
【０３４２】
塩素化ポリオレフィンが配合物から完全に取り除かれる、および本発明の皮膜形成剤成分で置き換えられる場合、頑強、不粘着性なコーティングが生成され得る。例えばポリビニルブチラールおよびセルロースアセテートブチレート等のヒドロキシル基を含むポリマー樹脂は、本明細書で使用されている。そのようなポリマーを含む配合物に対する本発明の皮膜形成剤成分の追加は、接着強度を著しく増加させる。
【０３４３】
予備焼成された接着の問題を解決する他の方法は、塩素化ポリオレフィンを系から完全に取り除くことまたは置き換えることであり、接着特性が低下することにつながるかもしれず、そのため本発明の皮膜形成剤成分が優れた代替手段を提供する。
【０３４４】
本発明の皮膜形成剤を含む組成物の実施例である。
【０３４５】
【表７】
2015534592.tif 000056
【０３４６】
【表８】
2015534592.tif 000057
【０３４７】
【表９】
2015534592.tif 000058
【０３４８】
【表１０】
2015534592.tif 000059
【０３４９】
【表１１】
2015534592.tif 000060
【０３５０】
すべての部は組成物の重量による%重量である。＊全ての部は重量部である。 
【０３５１】
【表１２】
2015534592.tif 000061
【０３５２】
【表１３】
2015534592.tif 000062
【０３５３】
【表１４】
2015534592.tif 000063
【０３５４】
【表１５】
2015534592.tif 000064
【０３５５】
１）ヒドロキシル官能性ポリマー、例えばＭｏｗｉｔａｌ  Ｂ６０ＨＨまたはＥａｓｔｍａｎ  ＣＡＢ  ３８１−２０（ＰＣＡＢ）等
２）本明細書に規定のニトロソシラン分子（ＷＯ２００９／１１８２５５を参照）
を含有するゴム−金属接着剤の処方物へのイソシアネート（例えばＤｅｓｍｏｄｕｒ  ＸＰ２７１４など）の添加は、実施例８および９において示されるように架橋することにより、接着性能を著しく向上させる。
【０３５６】
用いた成分
ポリイソシアネート
説明：ヘキサメチレンジイソシアネートに基づいたアロファネート構造とのシラン官能性ポリイソシアネート；形態：１００％固体；ＮＣＯ含有量：約１６％。Ｄｅｓｍｏｄｕｒ  ＸＰ２７１４：Ｂａｙｅｒ  Ｍａｔｅｒｉａｌ  Ｓｃｉｅｎｃｅから供給
【０３５７】
酢酸酪酸セルロースポリマー
本発明に用いる酢酸酪酸セルロースポリマーは次のものを含有する：
ヒドロキシル含有量−０．５〜５ｗｔ％、アセチル含量−１〜３０、ブチリル含量−１５〜６５ｗｔ％。
好適な等級、ＣＡＢ３８１−２０は、Ｅａｓｔｍａｎにより供給される。
【０３５８】
ポリビニルブチラール（ＰＶＢ）ポリマー
ＰＶＢポリマーの平均モル質量：〜１２，０００−１００，０００。適当なＰＶＢ等級としては以下のものが挙げられる：
【０３５９】
【表１６】
2015534592.tif 000065
【０３６０】
ＰＶＢの多くの好適である等級は、Ｋｕｒａｒａｙにより供給される。本発明の組成物に使用に適当なＰＶＢの好適である等級の１つの例は、コポリマーとして含有する：ポリビニルアルコール含量：１２−１６％およびポリ酢酸ビニル含量：１−４
【０３６１】
硫黄含浸粒子状固体  
用いることができる硫黄含浸粒子状固体は、硫黄含浸粉末活性化炭素または硫黄含浸木炭である。  
【０３６２】
適当な材料の第１例はＤｅｓｏｒｅｘ  ＤＹ  ７００  Ｓ（Ｄｏｎａｕ  Ｃａｒｂｏｎ）である。これは木炭の選択品位に基づく蒸気活性化粉末炭素である。活性炭は、特別な熱製造方法において硫黄で含浸させ、良好な吸着容量を有する。
【０３６３】
【表１７】
2015534592.tif 000066
【０３６４】
適当な材料の第２例はＤｅｓｏｒｅｘ  ＨＧＣ  ８×１６  Ｓであり、これは椰子殻に基づく粒子状硫黄含浸活炭である。材料を煙道ガス、天然ガスあるいは他の廃ガスからの水銀の除去に使用することができる。
【０３６５】
【表１８】
2015534592.tif 000067
【０３６６】
適当な材料の第３例はＤｅｓｏｒｅｘ  ＨＧＤ  ４Ｓであり、これは石炭に基づく硫黄含浸炭素である。特別の熱含浸法は高い濾過効率および活性炭の長い寿命を保証する。Ｄｅｓｏｒｅｘ  ＨＧＤ  ４Ｓが、高い活性炭に基づき製造され、有機不純物と同様に水銀について高い吸着容量を有する。
【０３６７】
【表１９】
2015534592.tif 000068
【０３６８】
ＣＫ３（ＣＡＳ  ＲＮ  １３３３−８６−４）は、ゴム化合物中で補強充填剤として使用される応用のためのカーボンブラックである。ここで用いるＣＫ  ３は工業上生成されたカーボンブラックである。ＣＫ  ３は、硬化の発現を遅らせることによりゴム化合物に相当な焼け（スコーチ）安全性を与えるガスブラックである。
【０３６９】
【表２０】
2015534592.tif 000069
【０３７０】
ＤｅｓｏｒｅｘとＣＫ３等級のＢＥＴ表面積は次のとおりである：
ＤｅｓｏｒｅｘおよびＣＫ３グレードのＢＥＴ表面積は：Ｄｅｓｏｒｅｘ  ＨＧＣ  ８  ｘ１６Ｓ＝硫黄の含浸前の全表面積約１０００ｍ２／ｇ（ＴＤＳから）；Ｄｅｓｏｒｅｘ  ＨＧＤ−４Ｓ＝硫黄の含浸前の全表面積約１０００ｍ２／ｇ（ＴＤＳから）；Ｄｅｓｏｒｅｘ  ＤＹ７００Ｓ＝約７００ｍ２／ｇ（ＴＤＳから）；Ｃａｒｂｏｐａｌ  ＭＢ４Ｓ（対照実験のための硫黄無しの活性炭）＝約９００ｍ２／ｇ（ＴＤＳから）；およびＣＫ３＝約８８ｍ２／ｇ（ＢＥＴ  ＡＳＴＭ試験に置き換えられたＣＴＡＢ試験法よりＴＤＳから）；である。
【０３７１】
ゴム−金属接着試験
ＷＤＫ（Ａｓｓｏｃｉａｔｉｏｎ  ｏｆ  Ｇｅｒｍａｎ  Ｒｕｂｂｅｒ  Ｍａｎｕｆａｃｔｕｒｉｎｇ  Ｉｎｄｕｓｔｒｙ）の以下に概説されるガイドライン２０００（Ａｓｓｅｓｓｍｅｎｔ  ｏｆ  Ｒｕｂｂｅｒ  ｔｏ  Ｍｅｔａｌ  Ｂｏｄｉｎｇ  Ａｇｅｎｔｓ  ｆｏｒ  ＮＶＨ  Ａｐｐｒｉｃａｔｉｏｎｓ）に従って、接着部品を破壊するように引っ張った。
【０３７２】
本発明の組成物により生成した接着の性能を試験するため、Ｐ−２５緩衝パーツが用いられ、それはＡＳＴＭ−Ｄ４２９−方法Ｆの試験手順の一部である。
【０３７３】
硫黄含浸炭素の例は標準カーボンブラック粒子（ＣＫ３）と比較した。
【０３７４】
【表２１】
2015534592.tif 000070
【０３７５】
硫黄含浸炭素での異なった等級の塩素化ポリマーの例。等級ＨＰＥ１５１５、Ｓｕｐｅｒｃｈｌｏｎ  ＨＥ１２００およびＨＰＥ２２００Ｈはすべて＞６５％の塩素含有率を含有する。分子量は５０〜１５０，０００ｇ／ｍｏｌである。
【０３７６】
【表２２】
2015534592.tif 000071
【０３７７】
接着強度は、標準カーボンブラック粒子（ＣＫ３）と比べて、本発明の硫黄含浸粒子状固体を含む硬化性組成物の使用がカーボンブラック（ＣＫ３）を用いる組成物の接着強度を超える向上した接着効果を示す。さらに、蒸気へ２４時間暴露した後の接着強度（ＷＤＫガイドライン２０００の通り）は、向上した接着耐久性および耐性を示す実施例において５ＭＰａ〜９．５ＭＰａ改良される。これらの組成物は、操作条件が高い圧力および／または温度および／または湿気を包含する用途に特に有用であり得る。
【０３７８】
皮膜形成成分が非ハロゲン化ヒドロキシル化樹脂および適当な架橋剤をニトロソ含有材料と組み合わせて含む実施態様では、初期および５分間予備焼成試験においていずれにおいても接着性能の契約性能に実証可能な増加がある。特に、予備焼成結果は、本発明の組成物中の皮膜形成システムの優れた性能を実証する。硬化性組成物中の皮膜形成剤の強健さは、組成物が輸送または貯蔵前に基材へ適用することができ、必要に応じてすぐに使用することができ、硬化について減少した接着品質を示さないことを意味する。  
【０３７９】
硫黄含浸粒子状固体のこれらの組成物の含浸は、向上した接着耐久性及び耐性が後硬化で改良される観点から有利である。さらに有利なことには、本発明の皮膜形成剤は、非ハロゲン化ヒドロキシル樹脂の性質および所定の適用、硬化および操作条件について選択された適当な架橋剤に応じて適合可能な特性を有する。
【国際調査報告】
2015534592.tif 000076
2015534592.tif 000077
2015534592.tif 000078